(57)【要約】      （修正有）【課題】フッ素系油を基油として用いなくても、対象物の表面に、フッ素樹脂を含む粒子を分散させ、付着させることができる潤滑剤、およびそのような潤滑剤を表面に有する電気接点、さらにそのような電気接点を備えたコネクタ端子およびワイヤーハーネスの提供。【解決手段】基油と、３フッ化エチレン樹脂を含む樹脂粒子と、を含有し、前記樹脂粒子の含有量は、前記基油の質量に対して１０質量％超である、潤滑剤とする。また、金属材料を基材１１とし、他の導電部材２と電気的に接触する電気接点１であって、そのような潤滑剤の層１４を前記基材の表面に有する、電気接点１とする。さらに、相手方コネクタ端子と電気的に接触する箇所に、そのような電気接点１を有する、コネクタ端子とする。また、そのようなコネクタ端子を有するワイヤーハーネスとする。【選択図】図１
2020164621.tif 000002
【特許請求の範囲】
【請求項１】
基油と、
３フッ化エチレン樹脂を含む樹脂粒子と、を含有し、
前記樹脂粒子の含有量は、前記基油の質量に対して１０質量％超である、潤滑剤。
【請求項２】
前記樹脂粒子の含有量は、前記基油の質量に対して３０質量％以上である、請求項１に記載の潤滑剤。
【請求項３】
さらに揮発性溶媒を含有する、請求項１または請求項２に記載の潤滑剤。
【請求項４】
前記揮発性溶媒は、水を含んでいる、請求項３に記載の潤滑剤。
【請求項５】
前記基油は、炭化水素系油である、請求項１から請求項４のいずれか１項に記載の潤滑剤。
【請求項６】
前記３フッ化エチレン樹脂は、ポリクロロトリフルオロエチレンである、請求項１から請求項５のいずれか１項に記載の潤滑剤。
【請求項７】
前記樹脂粒子の平均粒径は、１μｍ以上、５０μｍ以下である、請求項１から請求項６のいずれか１項に記載の潤滑剤。
【請求項８】
前記樹脂粒子の含有量は、前記基油の質量に対して１００質量％以下である、請求項１から請求項７のいずれか１項に記載の潤滑剤。
【請求項９】
金属材料を基材とし、他の導電部材と電気的に接触する電気接点であって、
請求項１から請求項８のいずれか１項に記載の潤滑剤の層を前記基材の表面に有する、電気接点。
【請求項１０】
加速電圧１５ｋＶで電子線を前記電気接点の表面に垂直入射して発生する特性Ｘ線を分析して検出される元素存在量を、原子％を単位として、Ｆ原子について［Ｆ］、前記基材を構成する金属原子について［Ｍ］として、
［Ｆ］／［Ｍ］≧０．２である、請求項９に記載の電気接点。
【請求項１１】
前記基材は、Ａｇ、Ａｕ、Ｃｕ−Ｓｎ合金のいずれか少なくとも１種を表面に露出させている、請求項９または請求項１０に記載の電気接点。
【請求項１２】
加速電圧１５ｋＶで電子線を前記電気接点の表面に垂直入射して発生する特性Ｘ線を分析して検出される元素存在量を、原子％を単位として、Ｆ原子について［Ｆ］、前記基材を構成する金属原子について［Ｍ］として、
［Ｆ］／［Ｍ］≦２．０である、請求項９から請求項１１のいずれか１項に記載の電気接点。
【請求項１３】
相手方コネクタ端子と電気的に接触する箇所に、請求項９から請求項１２のいずれか１項に記載の電気接点を有する、コネクタ端子。
【請求項１４】
前記相手方コネクタ端子と嵌合接続されるオス型コネクタ端子またはメス型コネクタ端子である、請求項１３に記載のコネクタ端子。
【請求項１５】
前記電気接点を前記相手方コネクタ端子の表面に接触させて摺動した際に、前記樹脂粒子の粒子形状が破壊される、請求項１３または請求項１４に記載のコネクタ端子。
【請求項１６】
請求項１３から１５のいずれか１項に記載のコネクタ端子を有する、ワイヤーハーネス。
【発明の詳細な説明】
【技術分野】
【０００１】
本開示は、潤滑剤、電気接点、コネクタ端子、およびワイヤーハーネスに関する。
【背景技術】
【０００２】
コネクタ端子等に備えられる電気接点において、基材の表面に、めっき等により、金属層が形成されることが多い。それらの金属層は、電気接点における電気接続特性を向上させる役割を果たす。特に、電気接点に、ＡｇやＡｕの層を設けておけば、それらの金属は酸化を受けにくいため、電気接点において、安定した電気接続特性が得られる。しかし、電気接点の表面に金属層を設けておくと、電気接点間で摺動が行われた際に、金属層同士が凝着を起こし、電気接点部の摩擦係数を増大させる場合がある。金属層同士の凝着は、金属層の摩耗にもつながる。特に、電気接点の表面に、ＡｇやＡｕの層が設けられる場合には、ＡｇやＡｕの表面には酸化皮膜が形成されにくいことにより、凝着による摩擦係数の上昇や金属層の摩耗が深刻になりやすい。コネクタ端子において、電気接点の摩擦係数が上昇すると、摺動によるコネクタ端子の嵌合に要する力（挿入力）が大きくなってしまう。特に、多数のコネクタ端子を備えた多極のコネクタにおいては、極数の増加に伴って、挿入力が増大することになる。
【０００３】
そこで、電気接点における摩擦係数を下げることや、摺動に伴う金属層の摩耗を抑制することを目的として、電気接点の表面に、潤滑剤が塗布される場合がある。電気接点に塗布される潤滑剤として、基油に各種添加物を添加し、適宜溶媒で希釈した組成物が用いられている。例えば、フッ素樹脂粒子を添加物として基油に添加した潤滑剤が用いられている。フッ素樹脂粒子は、電気接点間で、摩擦係数を低減するとともに、電気接点表面の金属層の摩耗を抑制する役割を果たす。フッ素樹脂粒子として、十分に粒径が小さいものを用いるとともに、潤滑剤の塗布量を制御することで、電気接点間に良好な電気接続特性を確保し、低摩擦係数と両立することができる。
【０００４】
フッ素樹脂粒子を含有する潤滑剤を電気接点に塗布する形態として、例えば、特許文献１に、導電性基材の表面にフッ素系樹脂微粒子とフッ素系油が塗布されたコネクタ電気接点材料が開示されている。ここでは、フッ素系樹脂微粒子として、ポリテトラフルオロエチレン（ｐｏｌｙｔｅｔｒａｆｌｕｏｒｏｅｔｈｙｌｅｎｅ；ＰＴＦＥ）をはじめとするフッ素樹脂の微粒子が用いられている。
【先行技術文献】
【特許文献】
【０００５】
【特許文献１】特開２００５−１９１０３号公報
【特許文献２】特開２０１２−２３８５８４号公報
【特許文献３】国際公開第２０１０／０４４３８６号
【特許文献４】特開２００９−０６２４６４号公報
【特許文献５】特開２００７−３２６９９６号公報
【特許文献６】特開２００５−１９１０３号公報
【特許文献７】特開２００６−１７３０５９号公報
【特許文献８】特開２００６−２４１３８６号公報
【特許文献９】特開２００５−２３２４３３号公報
【特許文献１０】特開２００３−０７３６８６号公報
【特許文献１１】特開平８−０２２８５号公報
【特許文献１２】特開昭５９−１４２２９３号公報
【特許文献１３】特開昭５９−１４２２９２号公報
【特許文献１４】特開昭５９−１４２２９１号公報
【特許文献１５】特公昭５０−０３０６４５号公報
【発明の概要】
【発明が解決しようとする課題】
【０００６】
フッ素樹脂粒子を含有する潤滑剤においては、多くの場合、特許文献１と同様に、基油として、パーフルオロエーテル系オイル等、フッ素系油が用いられる。フッ素樹脂粒子と基油との間の濡れ性が不十分であると、コネクタ端子の電気接点等、対象物の表面に、樹脂粒子を均一性高く分散させ、付着させた状態を維持することが困難となるが、ＰＴＦＥ等のフッ素樹脂粒子は、フッ素系油との間に、高い濡れ性を示す。そのため、フッ素樹脂粒子を含有する潤滑剤においては、基油としてフッ素系油が多用されてきた。しかし、フッ素系油は、概して高価であり、フッ素系油を潤滑剤に用いることで、潤滑剤や、潤滑剤を塗布したコネクタ端子が、高価なものとなってしまう。
【０００７】
そこで、フッ素系油を基油として用いなくても、対象物の表面に、フッ素樹脂を含む粒子を分散させ、付着させることができる潤滑剤、およびそのような潤滑剤を表面に有する電気接点、さらにそのような電気接点を備えたコネクタ端子およびワイヤーハーネスを提供することを課題とする。
【課題を解決するための手段】
【０００８】
本開示の潤滑剤は、基油と、３フッ化エチレン樹脂を含む樹脂粒子と、を含有し、前記樹脂粒子の含有量は、前記基油の質量に対して１０質量％超である。
【発明の効果】
【０００９】
本開示にかかる潤滑剤は、フッ素樹脂を含む粒子として、３フッ化エチレン樹脂を含んだ樹脂粒子を含有している。そのため、基油としてフッ素系油を用いなくても、基油と樹脂粒子とを含有する潤滑剤を、対象物の表面に配置することで、樹脂粒子を対象物の表面に分散させ、付着させることができる。また、潤滑剤における樹脂粒子の含有量が、基油の質量に対して１０質量％超であることにより、潤滑剤を配置した対象物の表面において、摩擦係数の低減と、表面の摩耗の抑制を、効果的に達成することができる。
【図面の簡単な説明】
【００１０】
【図１】図１は、本開示の一実施形態にかかる電気接点を、相手方電気接点とともに示す概略断面図である。
【図２】図２Ａは、本開示の一実施形態にかかるコネクタ端子を示す斜視図である。図２Ｂは、本開示の一実施形態にかかるワイヤーハーネスを示す側面図である。
【図３】図３は、各種フッ素樹脂の表面での高粘度パラフィンの状態を示す写真である。
【図４】図４は、ＰＣＴＦＥおよびＰＴＦＥの表面での各種炭化水素系油の状態を示す写真である。
【図５】図５は、Ａｇ被覆層の表面に潤滑剤１の塗膜を形成した場合について、元素比［Ｆ］／［Ｍ］による摩擦係数の変化を示す図である。
【図６】図６は、Ａｇ被覆層の表面に潤滑剤１の塗膜を形成した場合について、摺動箇所を観察した走査電子顕微鏡（ＳＥＭ）像を示している。
【図７】図７は、Ａｇ被覆層を有するオス型コネクタ端子に潤滑剤１の塗膜を形成した場合について、メス型コネクタ端子と嵌合させる際の挿入力の変化を示す図である。
【図８】図８は、Ａｇ被覆層の表面に潤滑剤２の塗膜を形成した場合について、元素比［Ｆ］／［Ｍ］による摩擦係数の変化を示す図である。
【図９】図９は、Ａｕ被覆層の表面に潤滑剤１の塗膜を形成した場合について、１００往復の摺動中における摩擦係数の変化を示す図である。
【図１０】図１０は、Ａｕ被覆層の表面に潤滑剤１の塗膜を形成した場合について、元素比［Ｆ］／［Ｍ］による摩擦係数の変化を示す図である。
【図１１】図１１は、Ａｕ被覆層の表面に潤滑剤１の塗膜を形成した場合について、１００往復の摺動を経た後のＳＥＭ像およびＥＤＳによる元素分布像を示している。
【図１２】図１２は、Ａｕ被覆層の表面に潤滑剤２の塗膜を形成した場合について、１００往復の摺動中における摩擦係数の変化を示す図である。
【図１３】図１３は、Ｃｕ−Ｓｎ合金を含有する被覆層の表面に潤滑剤１の塗膜を形成した場合について、１００往復の摺動中における摩擦係数の変化を示す図である。
【図１４】図１４は、Ｃｕ−Ｓｎ合金を含有する被覆層の表面に潤滑剤１の塗膜を形成した場合について、元素比［Ｆ］／［Ｍ］による摩擦係数の変化を示す図である。
【図１５】図１５は、Ｃｕ−Ｓｎ合金を含有する被覆層の表面に潤滑剤２の塗膜を形成した場合について、１００往復の摺動中における摩擦係数の変化を示す図である。
【図１６】図１６は、Ａｇ被覆層の表面に潤滑剤１の塗膜を形成した場合について、ＳＥＭ像およびＥＤＳによる元素分布像を示している。
【図１７】図１７は、図１６中の矢印の箇所を拡大したＳＥＭ像およびＥＤＳによるＦ原子の分布像である。
【発明を実施するための形態】
【００１１】
［本開示の実施形態の説明］
最初に本開示の実施形態を列記して説明する。
本開示にかかる潤滑剤は、基油と、３フッ化エチレン樹脂を含む樹脂粒子と、を含有し、前記樹脂粒子の含有量は、前記基油の質量に対して１０質量％超である。
【００１２】
上記潤滑剤は、フッ素樹脂を含む材料として、３フッ化エチレン樹脂を含んだ樹脂粒子を含有している。３フッ化エチレン樹脂は、ＰＴＦＥ等とは異なり、炭化水素系油等、種々の油脂に対して、高い濡れ性を示す。よって、潤滑剤を構成する基油として、高価なフッ素系油を用いなくても、基油の中に樹脂粒子が均一性高く分散した潤滑剤を調製することができる。そして、調製した潤滑剤を、コネクタ端子の電気接点部等、対象物の表面に、塗布等によって配置することで、対象物の表面に、樹脂粒子を、均一性高く分散させ、付着させることができる。樹脂粒子は、対象物の表面において、摩擦係数の低減、および表面の摩耗の抑制に、寄与するものとなる。さらに、上記潤滑剤においては、樹脂粒子の含有量が、基油の質量に対して１０質量％超とされていることにより、潤滑剤が、摩擦係数の低減、および表面の摩耗の抑制において、高い効果を示す。
【００１３】
ここで、前記樹脂粒子の含有量は、前記基油の質量に対して３０質量％以上であるとよい。すると、潤滑剤による摩擦係数低減および摩耗抑制の効果が、一層高くなる。
【００１４】
前記潤滑剤は、さらに揮発性溶媒を含有するとよい。揮発性溶媒による希釈によって、潤滑剤の粘度を調製することができる。潤滑剤が揮発性溶媒によって希釈され、粘度を調整されることにより、塗布等により、潤滑剤を対象物の表面に配置する際に、潤滑剤の層を膜状に形成しやすくなる。また、希釈の程度により、その膜の厚さを簡便に調整することができる。３フッ化エチレン樹脂は、ＰＴＦＥ等とは異なり、種々の溶媒に対して高い濡れ性を有するので、希釈用に、高価なフッ素系溶媒を用いる必要はない。
【００１５】
前記揮発性溶媒は、水を含んでいるとよい。揮発性溶媒が水を含んでいることで、樹脂粒子が、揮発性溶媒を含む潤滑剤中で、分散しやすくなる。その結果、潤滑剤を対象物の表面に配置した際に、対象物の表面に、樹脂粒子が、均一性高く分布しやすくなる。
【００１６】
前記基油は、炭化水素系油であるとよい。上記のように、潤滑剤に含有される樹脂粒子は、３フッ化エチレン樹脂を含んでいることにより、基油としての炭化水素系油に対して高い濡れ性を有し、基油中に分散されやすい。炭化水素系油は、低価格の材料であり、基油として炭化水素系油を用いることで、潤滑剤を安価に調製することができる。
【００１７】
前記３フッ化エチレン樹脂は、ポリクロロトリフルオロエチレンであるとよい。ポリクロロトリフルオロエチレンは、入手しやすい３フッ化エチレン樹脂であり、潤滑剤において、基油に対して高い濡れ性を示すとともに、粒子の状態で高い安定性を示す。
【００１８】
前記樹脂粒子の平均粒径は、１μｍ以上、５０μｍ以下であるとよい。すると、樹脂粒子が、対象物の表面において、摩擦係数の低減および摩耗の抑制に高い効果を示すとともに、対象物の表面で、電気伝導を妨げにくくなる。
【００１９】
前記樹脂粒子の含有量は、前記基油の質量に対して１００質量％以下であるとよい。すると、潤滑剤に、過剰量の樹脂粒子を含有させることなく、摩擦係数低減および摩耗抑制の効果を得ることができる。
【００２０】
本開示にかかる電気接点は、金属材料を基材とし、他の導電部材と電気的に接触する電気接点であって、本開示にかかる潤滑剤の層を前記基材の表面に有する。電気接点の表面に、３フッ化エチレン樹脂を含む樹脂粒子を、基油に対して１０質量％超含有した潤滑剤が配置されていることにより、電気接点が、他の導電部材等と接触した状態で摺動を受けた際に、低い摩擦係数が得られるとともに、電気接点の表面を構成する金属材料の摩耗が起こりにくい。潤滑剤に含有される樹脂粒子が、３フッ化エチレン樹脂を含んでいることで、基油としてフッ素系油が含まれていなくても、樹脂粒子と基油の間の濡れ性により、樹脂粒子が、均一性高く分散した状態で、電気接点の表面に付着しやすくなっており、電気接点の表面において、摩擦係数の低減および摩耗の抑制が、効果的に達成される。
【００２１】
ここで、加速電圧１５ｋＶで電子線を前記電気接点の表面に垂直入射して発生する特性Ｘ線を分析して検出される元素存在量を、原子％を単位として、Ｆ原子について［Ｆ］、前記基材を構成する金属原子について［Ｍ］として、［Ｆ］／［Ｍ］≧０．２であるとよい。すると、電気接点の表面に、十分な量の樹脂粒子が分布することにより、電気接点において、摩擦係数の低減および摩耗の抑制の効果が、高くなる。
【００２２】
前記基材は、Ａｇ、Ａｕ、Ｃｕ−Ｓｎ合金のいずれか少なくとも１種を表面に露出させているとよい。すると、それらの金属が露出された電気接点の表面において、潤滑剤に含有される樹脂粒子が、摩擦係数の低減および摩耗の抑制に、効果的に寄与する。
【００２３】
加速電圧１５ｋＶで電子線を前記電気接点の表面に垂直入射して発生する特性Ｘ線を分析して検出される元素存在量を、原子％を単位として、Ｆ原子について［Ｆ］、前記基材を構成する金属原子について［Ｍ］として、［Ｆ］／［Ｍ］≦２．０であるとよい。すると、潤滑剤に過剰量の樹脂粒子を含有させずに、また、過剰量の潤滑剤を電気接点に配置せずに、電気接点において、摩擦係数低減および摩耗抑制の効果を得ることができる。
【００２４】
本開示にかかるコネクタ端子は、相手方コネクタ端子と電気的に接触する箇所に、本開示にかかる電気接点を有する。コネクタ端子の電気接点に、３フッ化エチレン樹脂を含む樹脂粒子を、基油に対して１０質量％超含有した潤滑剤が配置されていることにより、そのコネクタ端子を、相手方コネクタ端子との間で、嵌合等のために摺動させる際に、電気接点間の摩擦係数が低減されるとともに、電気接点の表面を構成する金属材料の摩耗が抑制される。樹脂粒子が、３フッ化エチレン樹脂を含有していることにより、基油としてフッ素系油を用いなくても、樹脂粒子と基油の間の濡れ性により、樹脂粒子が、均一性高く分散した状態で、電気接点の表面に付着しやすいため、潤滑剤を塗布したコネクタ端子全体として、製造コストを抑制することができる。
【００２５】
前記コネクタ端子は、前記相手方コネクタ端子と嵌合接続されるオス型コネクタ端子またはメス型コネクタ端子であるとよい。すると、本開示にかかるコネクタ端子と相手方コネクタ端子が、嵌合のために摺動される際に、摩擦係数が低減されることで、嵌合に要する力が低減される。また、摺動の際に、相手方コネクタ端子の電気接点にも、樹脂粒子が移着することにより、相手方コネクタ端子の表面の摩耗も、抑制することができる。
【００２６】
前記電気接点を前記相手方コネクタ端子の表面に接触させて摺動した際に、前記樹脂粒子の粒子形状が破壊されるとよい。樹脂粒子が破壊され、樹脂粒子の構成材料が、押し広げられた状態で、電気接点の表面に付着することにより、電気接点の表面において、摩擦係数の低減および摩耗の抑制が、特に効果的に達成される。
【００２７】
本開示にかかるワイヤーハーネスは、本開示にかかるコネクタ端子を有する。ワイヤーハーネスを構成するコネクタ端子の電気接点に、３フッ化エチレン樹脂を含む樹脂粒子を、基油に対して１０質量％超含有した潤滑剤が配置されていることにより、基油としてフッ素系油を用いなくても、ワイヤーハーネスを構成するコネクタ端子の電気接点の表面に、樹脂粒子を分散させ、付着させて、摩擦係数の低減および摩耗の抑制を達成することができる。
【００２８】
［本開示の実施形態の詳細］
以下に、本開示の実施形態について、図面を用いて詳細に説明する。本明細書において、組成物または合金の成分組成に関し、特定の成分について、「主成分とする」とは、その成分が全体の５０質量％以上含有される形態を指すものとする。
【００２９】
＜潤滑剤＞
まず、本開示の一実施形態にかかる潤滑剤について説明する。本開示の一実施形態にかかる潤滑剤は、基油と、樹脂粒子とを含有し、さらに、必要に応じて揮発性溶媒を含有している。樹脂粒子は、３フッ化エチレン樹脂を含有している。潤滑剤における樹脂粒子の含有量は、基油の質量に対して、１０質量％超である。本潤滑剤は、３フッ化エチレン樹脂を含む樹脂粒子を所定量含有していることにより、樹脂粒子が基油中によく分散され、潤滑剤が、金属表面等、対象物の表面に配置された際に、摩擦特性の改良に、高い効果を示す。まず、各成分について説明する。
【００３０】
（潤滑剤の構成成分）
（１）基油
基油は、潤滑剤において、樹脂粒子を分散させる基材となる。基油は、潤滑剤の膜を対象物の表面に形成した際に、潤滑作用を発揮するとともに、樹脂粒子を、対象物の表面に付着した状態に保持する役割を果たす。さらに、基油は、金属等よりなる対象物の表面を被覆することで、対象物表面を周囲の環境との直接の接触から遮断し、対象物表面における酸化等の変質を抑制する役割も果たす。なお、本明明細書において、「油」との概念には、常温で液体のもののみならず、常温で固体状態をとる、いわゆる「脂」も含むものとする。
【００３１】
基油の種類は特に限定されるものではなく、鉱油、合成油、動植物油等を用いることができる。鉱油は、石油中の成分を、分留・精製し、適宜改質したものであり、パラフィン系鉱油やナフテン系鉱油が挙げられる。合成油としては、炭化水素系油、エステル系油、エーテル系油、シリコーン系油等、多様な化学合成品が挙げられる。動植物油としては、ヒマシ油、パーム油等の植物油、牛脂等の動物油脂を原料とするものが挙げられる。あるいは、鉱油等を原料とするワックスを水素異性化したワックス異性化油を、基油として用いてもよい。
【００３２】
基油は、上記のうち、鉱油または合成油として利用できる炭化水素系油を含むものであることが好ましい。炭化水素系油は、蒸気圧が低く、長期にわたり安定な液体であり、３フッ化エチレン樹脂を含む樹脂粒子との反応性も極めて低い。炭化水素系油としては、パラフィン等の直鎖アルカン類、ナフテン等のシクロアルカン類、α−オレフィン重合体またはその水素化物、イソブテン重合体またはその水素化物、ポリブテン、アルキルベンゼン、アルキルナフタレン等を例示することができる。特に、炭素数や重合度により、粘度を制御しやすい等の観点から、パラフィンやテトラデカン等の直鎖アルカン類、またはポリブテンを用いることが好ましい。
【００３３】
潤滑剤を構成する基油は、１種類であっても、２種類以上が混合されていてもよい。しかし、基油は、炭化水素系油を主成分とするものであることが好ましく、さらには、炭化水素系油のみよりなることが好ましい。また、基油は、フッ素系油を含まないことが好ましい。フッ素系油は、高価であり、後述するように、樹脂粒子が３フッ化エチレン樹脂を含むことにより、フッ素系油を用いなくても、基油に対する樹脂粒子の濡れ性を確保することができるからである。
【００３４】
基油は、２ｍｍ２／ｓ以上の粘度を有していることが好ましい。さらに好ましくは、基油は、１０ｍｍ２／ｓ以上、１００ｍｍ２／ｓ以上の粘度を有しているとよい。基油がそのような粘度を有していることにより、潤滑剤として適度な粘性が確保され、対象物の表面に配置した潤滑剤が、流出や飛散を起こさず、対象物の表面で、膜状に安定に保持されやすくなる。一方、基油の粘度は、３０００ｍｍ２／ｓ以下であることが好ましい。さらに好ましくは、粘度は、１０００ｍｍ２／ｓ以下、５００ｍｍ２／ｓ以下であるとよい。基油がそのような粘度を有していることにより、適宜揮発性溶媒で希釈した状態で、潤滑剤として適度な流動性を確保し、塗布等により、対象物の表面に膜状に配置しやすくなる。また、膜厚の制御も行いやすくなる。ここで、基油の粘度は、３７〜４０℃で測定される動粘度の値を指す。
【００３５】
（２）樹脂粒子
本実施形態にかかる樹脂粒子は、３フッ化エチレン樹脂を含有している。３フッ化エチレン樹脂は、分子構造内に、下の式（１）の構造を有している。３フッ化エチレン樹脂において、式（１）中のＸは、Ｆ以外の任意の原子、またはＦを含有しない原子団である。３フッ化エチレン樹脂は、式（１）の構造を、分子構造の一部として有しているものであってもよいが、末端部を除いて、式（１）の構造のみよりなることが好ましい。末端部を除いて、ＸをＣｌ（塩素原子）とした式（１）の構造のみよりなる、ポリクロロトリフルオロエチレン（ＰｏｌｙＣｈｌｏｒｏＴｒｉＦｌｕｏｒｏＥｔｈｙｌｅｎｅ；ＰＣＴＦＥ）が、３フッ化エチレン樹脂として、一般に入手しやすい。
【化１】
2020164621.tif 000003
【００３６】
樹脂粒子は、フッ素樹脂の一種である３フッ化エチレン樹脂を含有していることにより、潤滑剤に含有されて、対象物の表面に配置された際に、対象物の表面の摩擦特性を改良することができる。つまり、樹脂粒子は、対象物の表面と他の物体の表面との間で摺動が行われた際に、摩擦係数を低減するのに寄与する。また、樹脂粒子は、金属等、対象物の表面を構成する材料が、摺動に伴って摩耗されるのを、抑制するのに寄与する。
【００３７】
ＰＣＴＦＥ以外のフッ素樹脂として、以下のようなものが一般に知られている。
・ポリテトラフルオロエチレン（ＰｏｌｙＴｅｔｒａＦｌｕｏｒｏＥｔｈｙｌｅｎｅ；ＰＴＦＥ）
・テトラフルオロエチレン・エチレン重合体（Ｅｔｈｙｌｅｎｅ−ＴｅｔｒａＦｌｕｏｒｏＥｔｈｙｌｅｎｅ  ｃｏｐｏｌｙｍｅｒ；ＥＴＦＥ）
・テトラフルオロエチレン・パーフルオロアルキルビニルエーテル重合体（ｔｅｔｒａｆｌｕｏｒｏｅｔｈｙｌｅｎｅ−ＰｅｒＦｌｕｏｒｏＡｌｋｙｌｖｉｎｙｌｅｔｈｅｒ  ｃｏｐｏｌｙｍｅｒ；ＰＦＡ）
・テトラフルオロエチレン・ヘキサフルオロプロピレン共重合体（Ｆｌｕｏｒｉｎａｔｅｄ  Ｅｔｈｙｌｅｎｅ−Ｐｒｏｐｙｌｅｎｅ  ｃｏｐｏｌｙｍｅｒ；ＦＥＰ）
・ポリフッ化ビニリデン（ＰｏｌｙＶｉｎｙｌｉｄｅｎｅ  ＤｉＦｌｕｏｒｉｄｅ；ＰＶＤＦ）
【化２】
2020164621.tif 000004
【００３８】
ＰＴＦＥ、ＥＴＦＥ、ＰＦＡ、ＦＥＰ等、４フッ化エチレンを構造単位として含むフッ素樹脂、特に４フッ化エチレンのみよりなるＰＴＦＥは、フッ素系油に対しては、高い濡れ性を示すものの、炭化水素系油をはじめ、フッ素を含有しない油に対する濡れ性は低い。一方、ＰＣＴＦＥをはじめとする３フッ化エチレン樹脂は、フッ素系油のみならず、炭化水素系油をはじめとして、フッ素系以外の油に対しても、高い濡れ性を示す。また、ＰＶＤＦ等、２フッ化エチレンを構造単位に含むフッ素樹脂は、粒子状にした際に、安定な状態を維持するのが難しいのに対し、ＰＣＴＦＥをはじめとする３フッ化エチレン樹脂は、粒子化しても、安定な状態を保つ。これらの理由から、本実施形態にかかる潤滑剤に含有される樹脂粒子は、フッ素樹脂として、４フッ化エチレン樹脂や２フッ化エチレン樹脂ではなく、３フッ化エチレン樹脂を含有している。なお、上記のように、３フッ化エチレン樹脂は、式（１）の構造を、分子構造の一部として有しているものであってもよいが、その場合にも、４フッ化エチレン構造および２フッ化エチレン構造は、分子構造内に含まない方がよい。
【００３９】
樹脂粒子は、３フッ化エチレン樹脂を含有していれば、他の成分を合わせて含有するものであってもよい。他の成分としては、ＰＴＦＥ、ＥＴＦＥ、ＰＦＡ、ＦＥＰ、ＰＶＤＦ等、他のフッ素樹脂や、シリコーン樹脂等、フッ素樹脂以外の樹脂を例示することができる。しかし、樹脂粒子において、基油に対する濡れ性や粒子状態での安定性等、３フッ化エチレン樹脂が有する特性を大きく発揮させる観点から、樹脂粒子は、３フッ化エチレン樹脂を主成分とするものであることが好ましい。さらには、樹脂粒子を構成するポリマー成分が、３フッ化エチレン樹脂のみよりなることが好ましい。
【００４０】
本実施形態にかかる潤滑剤において、樹脂粒子の含有量は、基油の質量に対して、１０質量％超となっている。潤滑剤が、基油に対して１０質量％超の樹脂粒子を含有することで、対象物表面に潤滑剤を膜状等で配置した際に、十分な密度で、樹脂粒子が、対象物の表面に分布するようになる。樹脂粒子が、対象物の表面に十分に高い密度で存在することにより、対象物の表面において、摩擦係数の低減および摩耗の抑制が、効果的に達成される。樹脂粒子の含有量が、基油の質量に対して１０質量％以下であれば、実施例に示すように、電気接点等の対象物の表面での摩擦係数低減および摩耗抑制において、顕著な効果が得られない場合がある。さらに、樹脂粒子の含有量が、基油の質量に対して、３０質量％以上であれば、摩擦係数低減および摩耗抑制の効果を、一層高めることができる。
【００４１】
一方、潤滑剤における樹脂粒子の含有量には、特に上限が設けられるものではない。しかし、樹脂粒子の含有量は、基油の質量に対して、１００質量％以下に抑えておくことが好ましい。すると、摩擦係数低減等の効果の飽和を避けて、過剰量の樹脂粒子の含有による潤滑剤の材料コストを抑制することができる。また、対象物の表面において、樹脂粒子が過度に高密度で分散されることで、対象物が電気接点である場合の導電性等、対象物の特性に樹脂粒子が影響を与えるのを、回避しやすくなる。それらの効果を高める観点から、樹脂粒子の含有量は、基油の質量に対して、５０質量％以下であれば、さらに好ましい。
【００４２】
樹脂粒子の粒径は、特に限定されるものではないが、１μｍ以上であることが好ましい。粒径を１μｍ以上とすることで、潤滑剤を膜状等で対象物の表面に配置した際に、樹脂粒子が、対象物の表面の微細な凹凸構造に埋没しにくくなり、摩擦係数の低減や摩耗の抑制に、効果的に寄与することができる。樹脂粒子の粒径は、３μｍ以上、また５μｍ以上であれば、摩擦係数低減や摩耗抑制への樹脂粒子の寄与を、さらに高めることができる。
【００４３】
一方、樹脂粒子の粒径は、１００μｍ以下であることが好ましい。粒径を１００μｍ以下とすることで、対象物が電気接点である場合の導電性等、対象物の特性に樹脂粒子が影響を与えるのを、抑制することができる。対象物が電気接点である場合に、相手方電気接点との見かけの接触領域の面積は、円の直径にして、数１００μｍ程度であり、その接触領域の中に樹脂粒子が配置された際に、樹脂粒子の粒径が１００μｍ以下であれば、樹脂粒子が、電気接点間の導通を妨げるものとはなりにくい。それらの効果をさらに高める観点から、樹脂粒子の粒径は、５０μｍ以下であると、さらに好ましい。ここで、樹脂粒子の粒径は、中心粒径（Ｄ５０）として評価でき、例えば、レーザー回折・散乱を用いた粒度分布測定によって、計測される。
【００４４】
（３）揮発性溶媒
本実施形態にかかる潤滑剤は、基油と樹脂粒子のみを含むものであってもよいが、さらに揮発性溶媒を含有することが好ましい。揮発性溶媒を含有させることで、潤滑剤の粘度を調整することができる。基油が高い粘度を有する場合でも、揮発性溶媒で希釈して、潤滑剤全体としての粘度を下げれば、塗布や浸漬等により、潤滑剤を対象物の表面に膜状に配置しやすくなる。特に、潤滑剤を揮発性溶媒で希釈することで、対象物上に、厚さが均一で薄い潤滑剤の膜を形成しやすくなり、さらに、潤滑剤を薄い膜とした場合でも、対象物の表面に、高い均一性をもって樹脂粒子を分散させやすくなる。揮発性溶媒は、潤滑剤が対象物の表面に膜状に配置された後、揮発するので、揮発後の潤滑剤の膜は、揮発性溶媒によって希釈されていない高い粘度を有する状態となる。すると、膜が形成された箇所から、潤滑剤が流出や飛散を起こしにくくなり、潤滑剤の膜が、対象物の表面に安定に保持される。
【００４５】
揮発性溶媒は、基油より高い揮発性を有する液体であれば、つまり、基油より高い蒸気圧を有するものであれば、特に限定されるものではない。揮発性溶媒は、基油より高い揮発性を有することと対応して、通常は、基油よりも低い粘度を有している。また、揮発性溶媒は、基油との間に高い相溶性を有するものであることが好ましい。炭化水素系基油との間に高い相溶性を有する揮発性溶媒として、炭化水素系、エステル系、エーテル系、ケトン系、アルコール系、ハロゲン化炭化水素系の有機溶媒を例示することができる。これらの有機溶媒の中で、炭化水素系、エーテル系、ケトン系の有機溶媒が、基油との相溶性や揮発性において、特に優れている。炭化水素系有機溶媒としては、（シクロ）ヘキサン、エーテル系有機溶媒としては、ジイソプロピルエーテル、ケトン系有機溶媒としてはアセトン等、炭素数の比較的少ない有機溶媒を用いることが好ましい。特に、高粘度パラフィン等、比較的高分子量の基油を用いる場合には、揮発性溶媒として、ジイソプロピルエーテル等のエーテル系有機溶媒を用いることが好ましい。
【００４６】
潤滑剤に添加される揮発性溶媒は、１種類のみであっても、２種類以上が混合されていてもよい。ただし、揮発性溶媒は、フッ素系有機溶媒を含まないことが好ましい。フッ素系有機溶媒は、フッ素系油と同様、高価であり、本実施形態にかかる潤滑剤においては、樹脂粒子が３フッ化エチレン樹脂を含むことにより、フッ素系有機溶媒を用いなくても、樹脂粒子を、溶媒中に十分に分散させることができる。ＰＴＦＥをはじめとする４フッ化エチレンを構造単位に含むフッ素樹脂とは異なり、３フッ化エチレン樹脂は、フッ素を含まない溶媒に対しても高い濡れ性を示すからである。
【００４７】
潤滑剤における揮発性溶媒の含有量は、特に限定されるものではない。基油の粘度や、形成したい潤滑剤層の膜厚等を考慮し、適切な濃度および粘度に潤滑剤を希釈できるように、揮発性溶媒の添加量を設定すればよい。揮発性溶媒の添加量を多くするほど、潤滑剤の粘度が下がり、薄い潤滑剤の膜を形成するのに適したものとなる。
【００４８】
揮発性溶媒は、少量の水を含有していることが好ましい。揮発性溶媒中において、樹脂粒子は、凝集や沈降を起こす場合があるが、揮発性溶媒中に水が含有されることで、樹脂粒子の凝集や沈降を抑制し、揮発性溶媒中に、樹脂粒子を均一性高く分散させやすくなる。この現象は、揮発性溶媒に水が含有されることにより、樹脂粒子の表面に水酸基が形成され、樹脂粒子の表面が負電荷を帯びることによると考えらえる。樹脂粒子同士が、静電的に反発することで、凝集や沈降を起こしにくくなり、揮発性溶媒中に均一性高く分散されるようになる。
【００４９】
水の含有量としては、樹脂粒子の分散促進の効果を十分に得る観点から、揮発性溶媒の質量に対して、０．１質量％以上、さらには０．５質量％以上とする形態を、例示することができる。揮発性溶媒が、ケトン系やエーテル系のものである場合には、０．１質量％以上の水が、不純物として含有されることも多い。一方、対象物の表面への水の残存等、潤滑剤や対象物への水の影響を抑える観点から、水の含有量は、揮発性溶媒の質量に対して、３質量％以下、さらには１質量％以下であることが好ましい。
【００５０】
（４）他の成分
本実施形態にかかる潤滑剤は、基油、樹脂粒子、揮発性溶媒に加え、潤滑剤の特性を損なわない範囲において、他の成分をさらに含有していてもよい。潤滑剤に添加しうる添加剤として、酸化防止剤、着色剤、防食剤、防錆剤、界面活性剤等を挙げることができる。
【００５１】
ただし、本潤滑剤においては、樹脂粒子が、摩擦特性の改良に高い効果を示すため、摩耗低減剤や、潤滑補助剤等、摩擦特性のさらなる改良のための添加剤は含有されない方がよい。また、樹脂粒子が、基油中、また揮発性溶剤中で、高い分散性を示すため、分散剤等、樹脂粒子の分散を補助するための添加剤も含有されない方がよい。さらに、本潤滑剤においては、基油の粘度の選択や、揮発性溶媒の添加により、粘度を高自由度に調整できるため、粘度調整剤や増稠剤等、潤滑剤の粘性を調整するための添加剤も、含有されない方がよい。好ましくは、潤滑剤は、基油、樹脂粒子、揮発性溶媒（水が含有される場合も含む）以外の添加剤を含有しないことが好ましく、含有する場合でも、添加剤の合計量が、基油の質量に対して、５質量％以下、さらには１質量％以下に抑えられることが好ましい。
【００５２】
（潤滑剤の調製方法および使用方法）
本実施形態にかかる潤滑剤は、基油と樹脂粒子、さらに必要に応じて、揮発性溶媒および各種添加剤を、所定の割合で混合することで、調製される。
【００５３】
潤滑剤の調製において、各成分を添加する順番は特に限定されるものではないが、揮発性溶媒を用いる場合に、最初に、揮発性溶媒中に樹脂粒子を添加し、撹拌によって、樹脂粒子を分散させておくことが好ましい。樹脂粒子が十分に分散した後、さらに基油を添加して、混合することで、潤滑剤を調製することができる。このようにすることで、樹脂粒子を、潤滑剤中に均一性高く分散させやすい。上記のように、揮発性溶媒に水を添加することで、樹脂粒子の分散性をさらに高めることができるが、この場合には、樹脂粒子を添加する前に、揮発性溶媒中に水を添加し、よく混合しておくことが好ましい。
【００５４】
調製した潤滑剤は、対象物の表面に、膜の状態で配置して使用することができる。対象物の表面に潤滑剤の膜を形成する方法は、特に限定されるものではないが、刷毛等を用いた塗布、スプレー等による噴霧、液中への浸漬、液状での滴下等を例示することができる。いずれの方法を用いるかは、潤滑剤の粘度や、形成したい潤滑層の膜厚等に応じて選択すればよい。
【００５５】
潤滑剤が揮発性溶媒を含有する場合には、対象物の表面に潤滑剤の膜を形成した後、揮発性溶媒が、揮発によって除去される。この際、適宜、加熱を行ってもよい。揮発性溶媒が水を含有する場合には、水も、揮発性溶媒とともに揮発する。揮発性溶媒との混合による共沸現象により、水の揮発性も高められる。
【００５６】
（潤滑剤の特性）
上記のように、本実施形態にかかる潤滑剤は、３フッ化エチレン樹脂を含む樹脂粒子を、基油に対して１０質量％超含有している。潤滑剤を、膜状にして、対象物の表面に配置することで、樹脂粒子が、対象物の表面の摩擦特性を改良する役割を果たす。具体的には、潤滑剤の膜を形成した対象物の表面に、他の物体を接触させて、摺動を行った際に、接触箇所に、樹脂粒子が介在されることにより、摩擦係数が低減される。また、対象物の表面に露出している金属等の材料が、摺動に伴って摩耗するのが、抑制される。
【００５７】
樹脂粒子に含有される３フッ化エチレン樹脂は、炭化水素系油等よりなる基油に対して、高い濡れ性を示す。よって、樹脂粒子が、基油の中に、高い均一性をもって分散しやすい。そのように樹脂粒子が均一性高く分散した潤滑剤を、膜として対象物の表面に配置すると、樹脂粒子が、対象物の表面に、高い均一性をもって分散されることになる。潤滑剤の膜を薄く形成する場合にも、樹脂粒子が、対象物の表面に均一性高く分散されやすい。
【００５８】
樹脂粒子が３フッ化エチレン樹脂を含有することによる基油に対する濡れ性の高さは、対象物の表面に分散した樹脂粒子を、対象物の表面に付着した状態に留まらせることにも、高い効果を示す。基油が、ごく薄い膜となって、樹脂粒子と対象物の間の界面に広がることで、その基油の層を介して、樹脂粒子を対象物の表面に強く付着させられるからである。
【００５９】
このように、樹脂粒子が基油に対して高い濡れ性を有することにより、対象物表面において、樹脂粒子の分散性と付着性が高くなり、優れた摩擦特性改良の効果が発揮される。樹脂粒子に含有される３フッ化エチレン樹脂は、基油として炭化水素系油が用いられる場合にも、基油に対して高い濡れ性を示す。炭化水素系油は、フッ素系油をはじめとする各種油脂の中で安価であり、潤滑剤の基油として多用されている。さらに、３フッ化エチレン樹脂は、炭化水素系、エーテル系、ケトン系等の揮発性溶媒に対しても、高い濡れ性を示す。よって、それらの揮発性溶媒が潤滑剤に添加される場合にも、潤滑剤中、また対象物の表面上での樹脂粒子の分散性が確保される。
【００６０】
ＰＴＦＥ、またＥＴＦＥ、ＰＦＡ、ＦＥＰ等、４フッ化エチレンを構造単位に含むフッ素樹脂は、フッ素系油やフッ素系溶媒に対しては、高い濡れ性を示すものの、炭化水素系油等、フッ素を含有しない各種の油および溶媒に対する濡れ性は、低い場合が多い。よって、それら４フッ化エチレンを構造単位に含むフッ素樹脂よりなる樹脂粒子を潤滑剤に含有させるとすれば、樹脂粒子の分散性を確保するために、フッ素系油やフッ素系溶媒を用いる必要が生じる。すると、フッ素系油やフッ素系溶媒は高価なものであるため、潤滑剤の材料コストが上昇してしまう。一方、本実施形態にかかる潤滑剤においては、３フッ化エチレン樹脂を含有する樹脂粒子を用いることで、樹脂粒子の濡れ性確保のために、フッ素系油やフッ素系溶媒を用いる必要がなくなり、用いるとしても使用量を少なく抑えることができる。その結果、潤滑剤の材料コストを低く抑えることができる。
【００６１】
＜電気接点＞
次に、上記実施形態にかかる潤滑剤を対象物の表面に配置した形態の例として、本開示の一実施形態にかかる電気接点について説明する。本実施形態にかかる電気接点は、金属材料を基材として構成され、他の導電部材と電気的に接触する電気接点であり、基材の表面に、上記で説明した本開示の一実施形態にかかる潤滑剤の層を有している。
【００６２】
本実施形態にかかる電気接点は、どのような形状を有するものであっても、またどのような電気部品に設けられるものであってもよい。ここでは、図１に示す平板状電気接点１を例として説明する。平板状電気接点１は、例えば、図１に併せて示すエンボス状電気接点２と電気接点対を構成し、平板状電気接点１の表面と、エンボス状電気接点２のエンボス２１の頂部との間で、電気的接触が形成される。このような平板状電気接点１とエンボス状電気接点２より構成される電気接点対は、例えば、嵌合型のオス型コネクタ端子とメス型コネクタ端子の組において、採用される。
【００６３】
平板状電気接点１は、基材１１と、基材１１の表面を被覆し、最表面に露出した、潤滑層１４を有している。基材１１は、単一の金属材料よりなってもよいが、下地材１２と、下地材１２の表面を被覆する被覆層１３を有していることが好ましい。被覆層１３は、下地材１２と異なる金属材料よりなり、下地材１２より厚さの小さい層として形成されている。
【００６４】
下地材１２を構成する金属種は、特に限定されるものではないが、電気接続部材の下地材１２として一般的に用いられる、ＣｕまたはＣｕ合金、ＡｌまたはＡｌ合金、ＦｅまたはＦｅ合金を例示することができる。これらの金属の中で、最も一般的に用いられるＣｕまたはＣｕ合金を、下地材１２として好適に用いることができる。
【００６５】
しかし、本電気接点１を構成する基材１１は、被覆層１３などの形で表層部を構成する材料として、Ａｇ，Ａｕ，Ｃｕ−Ｓｎ合金のいずれか少なくとも１種を含有することが好ましい。被覆層１３が、ＡｇまたはＡｕの少なくとも一方を含有する形態としては、被覆層１３は、不可避的不純物を除いてＡｇまたはＡｕのみよりなる単体金属、あるいはＡｇまたはＡｕを主成分とする合金よりなることが、好ましい。
【００６６】
別の形態として、被覆層１３が、Ｃｕ−Ｓｎ合金を含有する場合に、被覆層１３の全体がＣｕ−Ｓｎ合金よりなってもよいが、例えば特開２００９−５２０７６号公報に開示される合金材のように、被覆層１３に、Ｃｕ−Ｓｎ合金よりなる領域と、Ｓｎよりなる領域が、混在していることが好ましい。Ｃｕ−Ｓｎ合金よりなる領域は、薄いＳｎ層に被覆されていてもよい。Ｃｕ−Ｓｎ合金の組成としては、Ｃｕ６Ｓｎ５，Ｃｕ３Ｓｎ，Ｃｕ４Ｓｎを例示することができる。被覆層１３は、複数の層が積層されたものであってもよいが、その場合には、最表層が、ＡｇおよびＡｕの少なくとも一方を含有する層、またはＣｕ−Ｓｎ合金を含有する層であることが好ましい。
【００６７】
潤滑層１４は、本開示の実施形態にかかる潤滑剤が、膜状に配置された層である。なお、潤滑剤が揮発性溶媒を含有している場合には、電気接点１の表面に潤滑層１４が形成された状態において、揮発性溶媒は揮発し、不可避的な残存分を除いて、潤滑層１４の中には揮発性溶媒が含有されない。本実施形態にかかる電気接点１においては、基材１１の表面を潤滑層１４で被覆していることにより、基材１１の表面の摩擦特性が改良される。つまり、電気接点１を相手方電気接点２と接触させて摺動させた際に、２つの電気接点１，２の間に樹脂粒子を含有する潤滑層１４が介在されることにより、摩擦係数が低減される。また、被覆層１３の摩耗が抑制される。
【００６８】
潤滑層１４による摩擦特性改良の効果は、被覆層１３が、上記のように、ＡｇおよびＡｕの少なくとも一方を含んでいる場合に、大きく発揮される。ＡｇおよびＡｕは、高い導電性を有するとともに、酸化を受けにくい金属であり、電気接点１の表面を被覆する被覆層１３として配置されることで、電気接点１の表面において、相手方電気接点２との間に、良好な電気接続特性を与える。しかし、ＡｇおよびＡｕは、軟らかいことにより、また酸化を受けにくいことにより、凝着を起こしやすい金属である。そのため、電気接点１の表面において、相手方電気接点２との間で、摺動を受けると、凝着によって、表面の摩擦係数が上昇してしまう。また、被覆層１３の表面において摩耗が起こり、被覆層１３が摩滅しやすくなる。そこで、ＡｇおよびＡｕの少なくとも一方を含む被覆層１３の表面に、潤滑層１４を設けることで、そのような金属の凝着による摩擦係数の上昇および摩耗の進行を、抑制することができる。
【００６９】
被覆層１３がＣｕ−Ｓｎ合金を含有する場合には、Ｃｕ−Ｓｎ合金は硬い合金であるため、被覆層１３がＡｇやＡｕを含有する場合のような凝着による摩擦係数の上昇や摩耗は起こりにくい。しかし、被覆層１３がＣｕ−Ｓｎ合金を含有する場合にも、被覆層１３の表面に潤滑層１４を設けることで、摩擦係数の上昇および摩耗の進行の抑制において、高い効果が得られる。被覆層１３に、Ｃｕ−Ｓｎ合金よりなる領域と、Ｓｎよりなる領域が混在している場合についても、それらの効果が得られる。
【００７０】
潤滑層１４の厚さは、要求される潤滑性や摩擦特性改良の程度に応じて、適宜設定すればよいが、摺動時等の基材１１の露出を抑え、摩擦特性の改良を効果的に達成する観点から、０．１μｍ以上、さらには１μｍ以上であることが好ましい。一方、潤滑剤が電気接点１の所定の箇所から流出したり、飛散したりするのを防ぐ観点、また、潤滑剤による電気接続特性への影響を抑える観点から、潤滑層１４の厚さは、１０μｍ以下、さらには５μｍ以下であることが好ましい。特に、電気接点１が、光学部品の近傍に配置される場合には、基油による光学部品への影響を避ける観点から、潤滑層１４の厚さを、それらの厚さ以下に留めておくことが好ましい。なお、潤滑層１４の厚さが、樹脂粒子の粒径より小さい場合には、基油が広がった膜よりも外側（図１の上側）に、樹脂粒子が突出する場合があるが、潤滑層１４の厚さは、基油が広がった膜の厚さとして評価される。
【００７１】
基材１１の表面における樹脂粒子の密度も、潤滑層１４の特性に影響を与える。基材１１の表面における樹脂粒子の密度は、基材１１の表面におけるＦ原子と金属原子の存在比によって、評価することができる。例えば、エネルギー分散型Ｘ線分析（ｅｎｅｒｇｙ  ｄｉｓｐｅｒｓｉｖｅ  ｘ−ｒａｙ  ｓｐｅｃｔｒｏｍｅｔｒｙ；ＥＤＳ）等、電子線を対象物の表面に入射して発生する特性Ｘ線を分析して元素存在量を検出することができる分光法を用いて、評価すればよい。つまり、特性Ｘ線を分析して検出される元素存在量を、原子％を単位として、Ｆ原子について［Ｆ］、基材１１の金属材料を構成する金属原子について［Ｍ］とし、それらの比率である［Ｆ］／［Ｍ］を指標として用いればよい。ここで、金属原子の存在量［Ｍ］は、基材１１を構成する全ての種類の金属原子の存在量の合計とする。なお、基材１１として、下地材１２の表面に被覆層１３が形成されている場合は、通常、ＥＤＳによって検出される金属原子は、被覆層１３を構成する金属原子のみである。評価に際し、電子線は、加速電圧１５ｋＶで、電気接点１の表面に垂直に入射するとよい。
【００７２】
元素比［Ｆ］／［Ｍ］は、０．２以上であることが好ましい（［Ｆ］／［Ｍ］≧０．２）。元素比［Ｆ］／［Ｍ］が０．２以上であれば、電気接点１の表面に、十分な密度で樹脂粒子が分散していることになり、摩擦係数の低減および摩耗の抑制において、高い効果を得ることができる。元素比［Ｆ］／［Ｍ］が、０．３以上、さらには０．５以上であると、それらの効果を一層高めることができる。
【００７３】
一方、過剰な密度で樹脂粒子を電気接点１の表面に分布させても、摩擦係数低減等の効果が飽和するとともに、潤滑層１４の形成に要するコストが高くなる。また、樹脂粒子が、電気接点１，２の間の導通に影響を与える可能性が生じる。それらの事態を回避する観点から、元素比［Ｆ］／［Ｍ］は、２．０以下、さらには１．０以下に抑えておくことが好ましい。
【００７４】
上記のように、本実施形態にかかる電気接点は、どのような形状を有するものであってもよいが、電気接点対を構成する１対の電気接点１，２のうち、平板状電気接点１のように、摺動中に、相手方電気接点（この場合はエンボス状電気接点２）と接触する領域の面積が広い方の電気接点に、潤滑層１４を形成しておくことが好ましい。その方が、摺動を受ける広い面積に、潤滑層１４が形成され、樹脂粒子が分布することになり、摺動時の摩擦係数の低減および摩耗の抑制に、多数の樹脂粒子が寄与できるからである。平板状電気接点１とエンボス状電気接点２を接触させて摺動を行う際に、エンボス状電気接点２は、常にエンボス２１の頂部の狭い領域で平板状電気接点１に接しているのに対し、平板状電気接点１の表面においてエンボス状電気接点２が接触する位置は、摺動に伴って連続的に変化する。平板状電気接点１において、摺動中にエンボス状電気接点２が接触する可能性のある領域全体に、広く潤滑層１４を形成し、樹脂粒子を分散させておくことで、狭いエンボス状電気接点２の頂部にのみ潤滑層１４を形成する場合よりも、摺動中の摩擦係数低減および摩耗抑制に、高い効果が得られる。ただし、エンボス状電気接点２のように、摺動中に相手方電気接点（この場合は平板状電気接点１）との間で接触する領域の面積が狭い方の電気接点の方に、潤滑層１４を形成しても、その電気接点２における摩擦係数低減および摩耗抑制に、ある程度の効果を得ることができる。電気接点対を構成する両方の電気接点１，２に、潤滑層１４を設けてもよい。
【００７５】
電気接点１において、相手方電気接点２を表面に接触させた状態で、摺動を行った際に、樹脂粒子は、潤滑剤として添加した時の状態を保持しても、状態が変化してもよい。例えば、摺動を経て、樹脂粒子の粒子形状が破壊されてもよい。樹脂粒子の粒子形状が破壊されると、樹脂粒子を構成する材料、つまり３フッ化エチレン樹脂を含む材料が、電気接点１の表面に、広がった状態となる。このように粒子形状が破壊されて広がった樹脂粒子の構成材料も、粒子形状を維持していた時の樹脂粒子と同様に、電気接点１の摩擦係数の低減および摩耗の抑制に寄与しうる。むしろ、樹脂粒子の粒子形状が破壊されることにより、基材１１の表面において、樹脂粒子の構成材料に被覆される領域の面積が広がる。また、基材１１の表面への樹脂粒子の構成材料の付着が、粒子形状の破壊を経て、強固になる可能性がある。そのような被覆領域の拡大および付着の強化の結果として、樹脂粒子が粒子形状を維持している場合よりも、摩擦係数の低減や摩耗の抑制に、高い効果を示す可能性もある。
【００７６】
さらに、表面に潤滑層１４を有する電気接点１が、相手方電気接点２と接触して摺動を受ける際に、相手方電気接点２の表面には潤滑層１４が形成されていなかったとしても、摺動に伴って、相手方電気接点２の表面に、電気接点１から樹脂粒子が移着することが多い。すると、樹脂粒子は、両接点１，２の間の摩擦係数を低減するとともに、潤滑層１４が形成されていた電気接点（平板状電気接点１）のみならず、相手方電気接点（エンボス状電気接点２）においても、基材表面の金属材料の摩耗を抑制する役割を果たす。
【００７７】
＜コネクタ端子＞
次に、本開示の一実施形態にかかるコネクタ端子について説明する。本開示の一実施形態にかかるコネクタ端子は、相手方コネクタ端子と電気的に接触する箇所に、上で説明した本開示の一実施形態にかかる電気接点を有している。
【００７８】
コネクタ端子の種類や形状は、特に限定されるものではないが、相手方コネクタ端子と嵌合接続されるオス型コネクタ端子またはメス型コネクタ端子を例示することができる。オス型コネクタ端子としては、上記で説明した平板状電気接点１を有するもの、メス型コネクタ端子としては、エンボス状電気接点２を有するものが、好適な例として挙げられる。
【００７９】
本実施形態にかかるコネクタ端子の一例として、嵌合型のオス型コネクタ端子３の概略を図２Ａに示す。オス型コネクタ端子３は、前方に、メス型コネクタ端子（不図示）の嵌合部に挿入され、メス型コネクタ端子との間に電気的接触を形成する平板状のタブ３１を有する。また、オス型コネクタ端子３は、タブ３１の後方に、電線（不図示）をかしめて、オス型コネクタ端子３と電線との間に電気的接続および物理的接続を形成するバレル部３２を有する。
【００８０】
オス型コネクタ端子３において、タブ３１の表面が、本開示の実施形態にかかる電気接点としての平板状電気接点１となっている。つまり、オス型コネクタ端子３において、少なくともタブ３１の表面に、本開示の実施形態にかかる潤滑剤よりなる潤滑層１４が設けられている。また、オス型コネクタ端子３を構成する金属材においては、少なくともタブ３１の表面に、Ａｕ，Ａｇ，Ｃｕ−Ｓｎ合金の少なくとも１種を含有する被覆層１３が形成されていることが好ましい。
【００８１】
オス型コネクタ端子３の相手方コネクタ端子としては、筒状の嵌合部の内部に、電気接点として、エンボス状電気接点２を有するメス型コネクタ端子を用いることができる。オス型コネクタ端子３をメス型コネクタ端子に嵌合接続する際に、平板状電気接点１として構成されたオス型コネクタ端子３のタブ３１の表面と、メス型コネクタ端子のエンボス状電気接点２の頂部との間で、摺動が起こる。オス型コネクタ端子３のタブ３１の表面に潤滑層１４が設けられ、摺動箇所に樹脂粒子が分散されていることにより、嵌合接続に伴う摺動中の摩擦係数が低減され、また、被覆層１３の摩耗が抑制される。
【００８２】
電気接点１の表面において、摩擦係数が低減されることにより、オス型コネクタ端子３をメス型コネクタ端子に挿入し、嵌合させる際に要する力（挿入力）が低減される。挿入力の低減により、コネクタ端子対の嵌合組み立て作業が容易となる。特に、多数のコネクタ端子３を備えたコネクタにおいては、コネクタ端子３の数が増加するのに伴って、相手方コネクタと嵌合させる際の挿入力が大きくなるが、そのような場合にも、電気接点１の表面に潤滑層１４を設け、表面の摩擦係数を低減することにより、コネクタの挿入力を低減することができる。特に、コネクタに含まれるコネクタ端子３の数が多いほど、各コネクタ端子３の電気接点１への潤滑層１４の形成により、コネクタ全体としての挿入力の低減量が、大きくなる。
【００８３】
オス型コネクタ端子３とメス型コネクタ端子の間の摺動に伴って、潤滑層１４に含まれる樹脂粒子の粒子形状が破壊されてもよい。上で電気接点１について説明したように、樹脂粒子の粒子形状が破壊されることで、摩擦係数低減および摩耗抑制の効果が、さらに高められる可能性がある。オス型コネクタ端子３とメス型コネクタ端子の電気接点１，２の間に印加される接圧（接触荷重）が大きいほど、摺動時に、樹脂粒子の粒子形状の破壊が起こりやすくなる。接圧は、以下のようなパラメータによって制御することができる。つまり、オス型コネクタ端子３のタブ３１の厚さ、メス型コネクタ端子の嵌合部において、オス型コネクタ端子３のタブ３１を挟圧保持する空間の高さ（タブ３１の厚さに対応する方向の寸法）、メス型コネクタ端子の電気接点２のエンボス２１の半径、メス型コネクタ端子の電気接点２をオス型コネクタ端子３のタブ３１に押し付けるバネの弾性力の大きさ等によって、接圧を制御することができる。
【００８４】
上記のように、本実施形態にかかるコネクタ端子は、嵌合型のオス型コネクタ端子３に限られるものではなく、例えば、嵌合型のメス型コネクタ端子としてもよい。この場合には、メス型コネクタ端子の嵌合部に、エンボス状電気接点２等として形成される電気接点の表面に、潤滑層１４を設けておけばよい。また、コネクタ端子対を構成するオス型コネクタ端子３とメス型コネクタ端子の両方の電気接点１，２に、潤滑層１４を設けておいてもよい。
【００８５】
＜ワイヤーハーネス＞
最後に、本開示の一実施形態にかかるワイヤーハーネスについて説明する。本開示の一実施形態にかかるワイヤーハーネスは、構成部材として、上で説明した本開示の一実施形態にかかるコネクタ端子を有している。
【００８６】
本開示の一実施形態にかかるワイヤーハーネスにおいては、上記オス型コネクタ端子３等、本開示の実施形態にかかるコネクタ端子が、電線の少なくとも一端に接続されて、端子付き電線の形態となっている。ワイヤーハーネスは、複数の端子付き電線を含んでもよい。その場合に、ワイヤーハーネスを構成する端子付き電線の全てが、本開示の実施形態にかかるコネクタ端子を備えるものであっても、一部の端子付き電線のみが、本開示の実施形態にかかるコネクタ端子を備えるものであってもよい。
【００８７】
図２Ｂに、複数の端子付き電線を含むワイヤーハーネスの一例を示す。ワイヤーハーネス５は、メインハーネス部５１の先端部から、３つの分岐ハーネス部５２が分岐した構成を有している。メインハーネス部５１において、複数の端子付き電線が束ねられている。それらの端子付き電線は、３つの群に分けられて、それぞれの群が、各分岐ハーネス部５２において束ねられている。メインハーネス部５１および分岐ハーネス部５２において、粘着テープ５４を用いて、複数の端子付き電線を束ねるとともに、曲げ形状を保持している。メインハーネス部５１の基端部と各分岐ハーネス部５２の先端部には、コネクタ５３が設けられている。コネクタ５３は、各端子付き電線の端末に取り付けられたコネクタ端子を収容している。
【００８８】
ここで、ワイヤーハーネス５を構成する複数の端子付き電線の端末に取り付けられた複数のコネクタ端子のうち、少なくとも一部が、上記本開示の実施形態にかかるコネクタ端子３となっている。そのコネクタ端子３の電気接点においては、本開示の実施形態にかかる潤滑剤よりなる潤滑層１４が、被覆層１３の表面に設けられている。ワイヤーハーネス５を構成するコネクタ端子として、潤滑層１４を電気接点の表面に有する本開示の実施形態にかかるコネクタ端子３が含まれることで、ワイヤーハーネス５において、そのコネクタ端子３を相手方のコネクタ端子に嵌合接続する際に、摺動箇所に樹脂粒子が分散されていることにより、嵌合接続に伴う摺動中の摩擦係数が低減され、また、被覆層１３の摩耗が抑制される。
【実施例】
【００８９】
以下、実施例を示す。なお、本発明はこれら実施例によって限定されるものではない。以下、特記しない限り、試料の作製および評価は、大気中、室温にて行っている。
【００９０】
［１］基油とフッ素樹脂の濡れ性
潤滑剤における樹脂粒子の分散性を確保するための基礎的な情報として、基油とフッ素樹脂の間の濡れ性について調査した。
【００９１】
［試験方法］
まず、各種フッ素樹脂と、炭化水素系油の間の濡れ性について調べた。具体的には、各種フッ素樹脂を板状に成形したものの表面に、高粘度パラフィンの液滴を滴下した。フッ素樹脂としては、ＥＴＦＥ，ＰＦＡ，ＰＴＦＥ，ＰＣＴＦＥを用いた。高粘度パラフィンとしては、以下のものを用いた。
・高粘度パラフィン：ナカライテスク社製  高粘度タイプ流動パラフィン（動粘度１００〜１２０ｍｍ２／ｓ＠３７．８℃）
【００９２】
高粘度パラフィンの液滴を滴下したフッ素樹脂の表面に対して、側方から写真を撮影した。得られた写真において、液滴の形状から、界面における濡れ性を評価した。液滴がドーム状に高く盛り上がり、接触角が大きくなっているほど、濡れ性が低いと評価され、液滴があまり盛り上がらず、扁平に広がっており、接触角が小さくなっているほど、濡れ性が高いと評価される。
【００９３】
さらに、上記フッ素樹脂のうち、ＰＣＴＦＥおよびＰＴＦＥについて、同様に、各種炭化水素系油との間の濡れ性を評価した。具体的には、上記高粘度パラフィンの他に、２種のポリブテンを用いて、上記と同様の方法で、液滴の形状に基づく濡れ性の評価を行った。用いポリブテンは、以下のとおりである。
・低粘度ポリブテン：ＪＸＴＧエネルギー社製  ＬＶ−１００（動粘度２０５ｍｍ２／ｓ＠４０℃）
・高粘度ポリブテン：ＪＸＴＧエネルギー社製  ＨＶ−３５（動粘度２３００ｍｍ２／ｓ＠４０℃）
【００９４】
図３に、各種フッ素樹脂の表面における高粘度パラフィンの液滴の状態を示す。各写真において、下側の平板状の物質がフッ素樹脂であり、その上に滴下されているのが高粘度パラフィンである。図３によると、ＥＴＦＥ，ＰＦＡ，ＰＴＦＥの各表面においては、高粘度パラフィンの液滴は、ドーム状に高く盛り上がっており、大きな接触角を示している。つまり、それらのフッ素樹脂と高粘度パラフィンの間の濡れ性は、低くなっている。
【００９５】
一方、ＰＣＴＦＥの表面においては、他の３種のフッ素樹脂の場合と比べて、明らかに、液滴が扁平に広がっており、接触角が小さくなっている。つまり、ＰＣＴＦＥは、高粘度パラフィンに対して、高い濡れ性を示している。ＥＴＦＥ，ＰＦＡ，ＰＴＦＥは、いずれも、４フッ化エチレンを構造単位に含んでいるのに対し、ＰＣＴＦＥは、４フッ化エチレンを構造単位に含まず、代わりに、３フッ化エチレンを構造単位に含む３フッ化エチレン樹脂である。図３の試験結果から、３フッ化エチレン樹脂が、４フッ化エチレンを構造単位に含む樹脂に比べて、高粘度パラフィンに対して高い濡れ性を示すことが確認される。
【００９６】
さらに、図４に、ＰＣＴＦＥおよびＰＴＦＥの表面における各種炭化水素系油の液滴の状態を示す。表の左側から、炭化水素系油が、高粘度パラフィン、低粘度ポリブテン、高粘度ポリブテンである場合を示しており、上段がフッ素樹脂がＰＣＴＦＥである場合、下段がＰＴＦＥである場合を示している。図４によると、３種いずれの炭化水素系油についても、ＰＴＦＥの表面では、液滴が高く盛り上がっており、接触角が大きくなっているのに対し、ＰＣＴＦＥの表面では、液滴が扁平に広がっており、接触角が小さくなっている。つまり、いずれの炭化水素系油に対しても、ＰＴＦＥよりも、ＰＣＴＦＥの方が、顕著に高い濡れ性を示している。このことから、４フッ化エチレン樹脂であるＰＴＦＥよりも、３フッ化エチレン樹脂であるＰＣＴＦＥの方が、各種炭化水素系油に対して高い濡れ性を示すと言える。
【００９７】
以上の結果より、３フッ化エチレン樹脂であるＰＣＴＦＥは、炭化水素系油に対して、高い濡れ性を示すことが分かる。このことから、３フッ化エチレン樹脂を粒子状にして炭化水素系油に混合すると、高い分散性を示すはずである。
【００９８】
［２］潤滑剤による摩擦特性の改良
次に、上記試験［１］において、炭化水素系油に対して高い濡れ性を有することが示された３フッ化エチレン樹脂を含有する樹脂粒子を、炭化水素系油とともに用いて潤滑剤を調製し、電気接点の摩擦特性に対してどのような影響を与えるかを調査した。また、電気接点の表面における樹脂粒子の密度と、摩擦特性の関係についても調査した。
【００９９】
［試験方法］
（試料の作製）
（１）潤滑剤の調製
ＰＣＴＦＥの粗粉（ダイキン工業社製  ＰＣＴＦＥ  Ｍ−３００Ｈ）を、ジェットミルにて粉砕し、中心粒径５μｍの樹脂粒子を作成した。中心粒径は、レーザー回折・散乱によって評価した。この樹脂粒子を、溶媒としてのアセトン（水を含有する）に分散させ、さらに、基油としてのテトラデカン（粘度：２．７ｍｍ２／ｓ＠３７．８℃）を加えて混合撹拌した。得られた組成物を、潤滑剤１とした。潤滑剤１においては、樹脂粒子と基油の混合比率を変化させることで、樹脂粒子の含有量を、基油の質量に対して、０質量％（樹脂粒子無添加）から５０質量％の範囲で変化させた。基油と溶媒の混合比は、形成すべき潤滑剤膜の厚さに応じて調整した。
【０１００】
（２）電気接点試料の作製
電気接点を模擬する試料として、平板状試料とエンボス状試料の組を作製した。まず、清浄な銅合金板の表面に、厚さ３μｍのＡｇめっき層を形成した。このＡｇめっき銅合金板を用いて、平板状試料を形成するとともに、プレス加工によって曲率半径３ｍｍの半球状のエンボスを形成し、エンボス状試料を作製した。両試料とも、有機洗浄によって脱脂し、乾燥させた。
【０１０１】
平板状試料を、潤滑剤１に浸漬した後、溶媒のアセトンを揮発させ、潤滑剤の塗膜を形成した。潤滑剤１と同じ濃度にて、基油をアセトンで希釈したものに、Ａｇめっき銅合金板を浸漬して形成した塗膜の厚さは、希釈濃度により、１〜２μｍの範囲となっており、潤滑剤１の塗膜も、同程度の厚さを有していると考えられる。試料表面における樹脂粒子の密度は、後に説明するＥＤＳ測定によって得られる元素比［Ｆ］／［Ｍ］が所望の値になるように、使用する潤滑剤における樹脂粒子の濃度（基油に対して０〜５０質量％）と、溶媒による希釈濃度を選択することで、調整した。エンボス状試料の表面には、塗膜を形成しなかった。
【０１０２】
（３）端子試料の作製
Ａｇめっき銅合金材よりなるタブ幅０．６４ｍｍの嵌合型のオス型コネクタ端子を、潤滑剤１に浸漬した後、溶媒を揮発させ、潤滑剤１の塗膜を形成した。潤滑剤１としては、樹脂粒子の含有量を、基油の質量に対して５０質量％としたものを用いた。また、オス型コネクタ端子と嵌合させる相手方コネクタ端子として、同じくＡｇめっき銅合金材よりなるメス型コネクタ端子を準備した。メス型コネクタ端子には、潤滑剤の塗膜は形成しなかった。
【０１０３】
（評価方法）
（１）樹脂粒子の密度の評価
潤滑剤の塗膜を形成した試料表面における樹脂粒子の密度を評価するために、ＥＤＳ測定に基づいて、元素比［Ｆ］／［Ｍ］の値を見積もった。まず、潤滑剤１の塗膜を形成した平板状試料に対して、溶媒が十分揮発した後、走査電子顕微鏡（ｓｃａｎｎｉｎｇ  ｅｌｅｃｔｒｏｎ  ｍｉｃｒｏｓｃｏｐｅ；ＳＥＭ）の装置を用いて、ＥＤＳ測定を行った。測定条件は以下のとおりとした。
・入射角：垂直入射
・加速電圧：１５ｋＶ
・ワーキングディスタンス（ＷＤ）：１０ｍｍ
・Ｘ線強度：１０〜１００ｃｐｓ程度
【０１０４】
ＥＤＳの測定結果より、ＦおよびＡｇの存在量を見積もった。そして、Ｆの原子数［Ｆ］をＡｇの原子数［Ａｇ］で除して、元素比［Ｆ］／［Ｍ］とした。元素比［Ｆ］／［Ｍ］が大きいほど、平板状試料の表面に分散された樹脂粒子の密度が高いことになる。なお、実際のＥＤＳ測定は、次に説明する摩擦係数の計測試験を行った後の平板状試料に対して、エンボス状試料が接触していなかった箇所を選択して行った。
【０１０５】
（２）摩擦係数の計測と摩耗の評価
各平板状試料に対して、摩擦係数の測定を行った。この際、エンボス状試料の頂部を平板状試料に接触させ、４Ｎの接触荷重を印加した状態で、０．２ｍｍ／ｓｅｃの速度で、２００μｍの距離の間を往復して摺動させた。摺動中に、平板状試料に取り付けたロードセルにて、横方向に働く動摩擦力を測定した。計測された動摩擦力の値を印加荷重で割った値を（動）摩擦係数とした。摺動中、摩擦係数の変化を記録した。また、摺動中には、摩擦係数の測定を行いながら、電気接点間に電流を流し、接触抵抗を計測した。
【０１０６】
さらに、摩擦係数を評価した後の平板状試料に対して、摺動を行った箇所を、ＳＥＭにて観察し、摺動によるＡｇめっき層の摩耗の有無等を評価した。
【０１０７】
（３）端子挿入力の計測
上記にて作製した潤滑剤１の塗膜を有するオス型コネクタ端子を、メス型コネクタ端子に挿入しながら、オス型コネクタ端子に取り付けたロードセルにより、挿入力を測定した。挿入速度は、１０ｍｍ／ｍｉｎとした。比較のために、潤滑剤に樹脂粒子を添加しない場合、および潤滑剤の塗膜を形成しない場合についても、同様に挿入力を測定した。さらに、挿入完了後のコネクタ端子対に通電し、端子間抵抗を測定した。
【０１０８】
［試験結果］
（１）摩擦係数および表面の摩耗について
図５に、ＥＤＳ測定によって得られた元素比［Ｆ］／［Ｍ］と、計測された摩擦係数の関係を示す。横軸に元素比［Ｆ］／［Ｍ］をとり、縦軸に摺動中の摩擦係数の最大値を示している。図５で、［Ｆ］／［Ｍ］＝０のデータ点は、樹脂粒子を含有しない潤滑剤を塗布した場合に対応している。以降の元素比［Ｆ］／［Ｍ］と摩擦係数の関係を示す各グラフにおいても、同様である。
【０１０９】
図５によると、樹脂粒子を含有する潤滑剤１の塗膜を平板状試料の表面に形成することで、摩擦係数が低減されている。摩擦係数の低減は、元素比［Ｆ］／［Ｍ］が０．２以上の領域で顕著になっている。特に、元素比［Ｆ］／［Ｍ］が０．３以上になると、摩擦係数が０．２程度まで低減されている。この値は、潤滑剤に樹脂粒子を添加しない場合の摩擦係数の約１／５に当たる。
【０１１０】
図５にデータ点を示したうちの代表的な試料について、図６に、平板状接点上の摺動箇所を観察したＳＥＭ像を示す。各試料について、元素比［Ｆ］／［Ｍ］および摩擦係数の値と合わせて、摺動箇所全体を低倍率（２００倍）で観察した像と、摺動箇所の中央部を高倍率（２０００倍）で観察した像を示している。スケールバーは、低倍率像で１００μｍ、高倍率像で１０μｍを表している。
【０１１１】
まず、左列の元素比［Ｆ］／［Ｍ］が０．１３の場合の観察像を見る。低倍率像において、中央部に明るく観察されている領域が、摺動痕である。このように、明確な摺動痕が形成されており、高倍率像を見ると、摺動痕の中に、大きな凹凸構造が形成されており、荒れた表面となっていることが分かる。この荒れた表面は、凝着摩耗を起こしたＡｇ被覆層の表面に対応付けることができる。なお、低倍率像において、摺動痕の外に点在しているドット状の構造は、樹脂粒子に対応している。
【０１１２】
中央列の元素比［Ｆ］／［Ｍ］が０．２３の場合の観察像を見ると、元素比［Ｆ］／［Ｍ］が０．１３の場合と比べて、低倍率像において、摺動痕が目立たなくなっている。また、高倍率像において、特に左上側の領域に、平滑な面が観察されており、表面の荒れが低減されていることが分かる。これらの結果は、樹脂粒子の密度が増加するのに伴って、Ａｇ被覆層の凝着摩耗が抑制されていることを示している。高倍率像において、上方に、横方向に向かって延びたような形状で、ひときわ暗く観察される領域が存在している。この領域は、後の試験［５］において実証するように、粒子形状を破壊された樹脂粒子に対応付けられる。エンボス状試料との間の摺動方向が、画像の横方向に対応しており、粒子形状を破壊された樹脂粒子の構成材料が、摺動によって引き摺るように押し広げられ、横方向に広がって分布しているものと考えられる。Ａｇ被覆層の凝着摩耗の抑制に対応して、摩擦係数も、半分以下に低減されている。
【０１１３】
さらに、右列の元素比［Ｆ］／［Ｍ］が０．３７の画像を見ると、低倍率像において、摺動痕が、周囲の領域に対して、ほぼ判別できない程度になっている。また、高倍率像においても、画像全域で、凹凸の非常に少ない平滑な面が観察されている。これらの結果は、元素比［Ｆ］／［Ｍ］にして０．３７まで樹脂粒子の密度を増加させることで、摺動痕がほぼ形成されない程度まで、Ａｇ被覆層の凝着摩耗が低減されていることを示している。また、粒子形状が破壊された樹脂粒子に由来する暗い領域が、元素比［Ｆ］／［Ｍ］が０．２３の場合よりも、さらに大きな面積を占めるようになっており、高倍率像だけでなく、低倍率像中でも、顕著に観察されるようになっている。Ａｇ被覆層の凝着摩耗の一層の抑制に対応して、摩擦係数も、さらに半分程度まで低減されている。
【０１１４】
以上の摩擦係数測定およびＳＥＭ観察の結果から、潤滑剤に樹脂粒子を添加し、さらにその樹脂粒子の密度を、試料表面における元素比［Ｆ］／［Ｍ］で、０．２以上、さらには０．３以上にまで高めることにより、摩擦係数が低減されるとともに、試料表面の摩耗が抑制されることが分かる。さらに、樹脂粒子の密度を、試料表面における元素比［Ｆ］／［Ｍ］で０．３以上とすれば、摩擦係数が大幅に低減されるとともに、試料表面の摩耗が、ほぼ起こらない水準にまで低減される。
【０１１５】
このような顕著な摩擦特性の改良は、上記試験［１］で確認されたように、樹脂粒子が３フッ化エチレン樹脂を含んでおり、基油である炭化水素系油に対して高い濡れ性を示すことに起因すると考えられる。樹脂粒子が基油中に均一性高く分散されることにより、試料表面に潤滑剤の塗膜を形成した際に、樹脂粒子が、試料表面に均一性高く分散されるとともに、強く付着されることの結果として、摩擦特性が改良されると解釈できる。さらに、樹脂粒子の粒子形状の破壊が、摩擦係数の低減および摩耗の抑制と密接に関係していると言える。なお、元素比［Ｆ］／［Ｍ］の全領域において、摺動中に計測した接触抵抗の値は、樹脂粒子を含有しない潤滑剤の塗膜を形成した場合の値と比べて、ほぼ変わらないものであった。つまり、樹脂粒子は、電気接点間の電気伝導を妨げるものとはなっていない。
【０１１６】
（２）端子挿入力について
図７に、端子挿入力を測定した結果を示す。横軸に挿入距離をとり、縦軸に、各挿入距離において測定された挿入力を示している。樹脂粒子を潤滑剤に添加した場合（粒子あり）と、添加しなかった場合（粒子なし）で、それぞれ、コネクタ端子を新しいものに交換しながら、複数回の測定を行っており、それぞれの回のデータを、図中に表示している。破線で表示するデータは、端子表面に、潤滑剤を塗布しなかった場合（無塗布）のデータである。なお、この端子挿入力の計測試験において、オス型コネクタ端子の表面に形成した潤滑剤の塗膜は、元素比［Ｆ］／［Ｍ］にして、０．６５程度の樹脂粒子密度に対応するものである。
【０１１７】
図７の結果を見ると、「無塗布」「粒子なし」「粒子あり」のいずれの場合についても、挿入距離２．５ｍｍ付近で、挿入力が急峻に立ち上がっている。この立ち上がりは、メス型コネクタ端子の板バネ構造を圧縮する際の反力によるものである。急激な挿入力の立ち上がりは、挿入距離３ｍｍ付近で収束するが、「無塗布」および「粒子なし」の場合には、その後も摺動距離が大きくなるのに従い、徐々に挿入力が上昇している。この挿入力の上昇は、電気接点間におけるＡｇ被覆層の凝着と、それに伴う摩擦係数の上昇によるものである。一方、「粒子あり」の場合には、挿入距離３ｍｍ付近で急峻な挿入力の立ち上がりが収束した後は、顕著な挿入力の上昇は見られず、挿入力は、ほぼ一定の値をとっている。この結果は、潤滑剤への樹脂粒子の添加により、電気接点間におけるＡｇ被覆層の凝着と、それに伴う摩擦係数の上昇が抑制されたことによると解釈できる。
【０１１８】
以上の端子挿入力の計測結果は、上記で、電気接点に対する摩擦係数の計測および摺動痕のＳＥＭ観察において得られた結果と対応するものとなっている。つまり、潤滑剤に、３フッ化エチレン樹脂を含有する樹脂粒子を添加することで、コネクタ端子の電気接点において、Ａｇ被覆層の表面の凝着摩耗が抑制されるとともに、摩擦係数が低減され、その結果として、コネクタ端子を嵌合させる際の挿入力が低減されている。なお、挿入完了後の端子間抵抗は、３種いずれの場合についても、０．７〜１ｍΩとなっており、潤滑剤の塗布、また潤滑剤への樹脂粒子の添加は、端子間の通電特性に影響を与えないことが確認された。
【０１１９】
［３］基油の種類の影響
潤滑剤を構成する基油の種類が、電気接点の摩擦特性にどのように影響するのかについて調べた。
【０１２０】
［試験方法］
（試料の作製）
上記潤滑剤１とは異なる基油を含有する潤滑剤として、潤滑剤２を調製した。この際、基油をテトラデカンから高粘度パラフィン（試験［１］で用いたのと同じ製品）に変更し、溶媒をアセトンからジイソプロピルエーテル（水を含有する）に変更した以外は、上記潤滑剤１の場合と同様にした。なお、溶媒の種類も変更したのは、基油との相溶性を確保するためである。
【０１２１】
試験［２］において作製したのと同様に、Ａｇめっき銅合金板を用いて、平板状試料とエンボス状試料よりなる電気接点試料を作製した。ただし、潤滑剤１の代わりに、潤滑剤２を用いて、平板状試料の表面に、潤滑剤の塗膜を形成した。
【０１２２】
（評価方法）
作製した電気接点試料を用いて、上記試験［２］と同様に、摩擦係数の計測と、元素比［Ｆ］／［Ｍ］の見積もりを行った。
【０１２３】
［試験結果］
図８に、元素比［Ｆ］／［Ｍ］と、摩擦係数の関係を示す。横軸に元素比［Ｆ］／［Ｍ］をとり、縦軸に摺動中の摩擦係数の最大値を示している。
【０１２４】
図８によると、塗膜の形成に潤滑剤２を用いた場合にも、図５の潤滑剤１を用いた場合と同様に、潤滑剤への樹脂粒子の添加によって、摩擦係数が顕著に低減されている。しかし、元素比［Ｆ］／［Ｍ］を変化させた際の摩擦係数の挙動は、潤滑剤１と潤滑剤２で、少し異なっている。つまり、潤滑剤１を用いた場合には、元素比［Ｆ］／［Ｍ］が０．２以上となる領域で、摩擦係数の大幅な低減が見られたのに対し、潤滑剤２を用いた場合には、元素比［Ｆ］／［Ｍ］が０．１でも、摩擦係数が大幅に低減されている。また、潤滑剤１を用いた場合には、元素比［Ｆ］／［Ｍ］を０．３以上とすると、さらに摩擦係数が大幅に低減されるものの、それ以上に元素比［Ｆ］／［Ｍ］を増加させても、摩擦係数の低減傾向は飽和していたのに対し、潤滑剤２を用いた場合には、元素比［Ｆ］／［Ｍ］が０．６以上とさらに高い領域でしか、飽和傾向が出現していない。
【０１２５】
以上の結果から、３フッ化エチレン樹脂を含有する樹脂粒子を潤滑剤に添加することで、基油として用いる炭化水素系油の種類を変更しても、摩擦特性の改良に、高い効果が得られることが分かる。ただし、樹脂粒子密度を変化させた際の摩擦特性の挙動は、ある程度、基油の種類に依存する。
【０１２６】
［４］基材の金属種の影響
上記試験［２］および試験［３］では、基材として、表面にＡｇめっき層を有する銅合金板を用いていたが、基材表面の金属種が異なる場合にも、摩擦特性を改良する効果が得られるかどうかを確認した。
【０１２７】
［試験方法］
（試料の作製）
清浄な銅合金板の表面に、厚さ１μｍのＮｉめっき層と、厚さ０．４μｍのＣｏ添加硬質Ａｕめっき層を形成して、Ａｕめっき銅合金板とした。また、粗面化した銅合金板の表面に、厚さ０．５μｍのＮｉ層を形成し、さらにＣｕ層とＳｎ層をこの順に形成して加熱を行うことで、Ｃｕ−Ｓｎ合金とＳｎをともに最表面に露出させた厚さ１．０μｍの層を形成し、Ｃｕ−Ｓｎめっき銅合金板とした。Ａｕめっき銅合金板とを用いて、試験［２］と同様に、平板状試料と、曲率半径３ｍｍのエンボス状試料の組を作製し、電気接点試料とした。同様に、Ｃｕ−Ｓｎめっき銅合金板を用いて、平板状試料と、曲率半径３ｍｍのエンボス状試料の組を作製し、電気接点試料とした。
【０１２８】
作製したＡｕめっき銅合金板よりなる平板状試料、およびＣｕ−Ｓｎめっき銅合金板よりなる平板状試料の表面に、試験［２］と同様にして、潤滑剤１または潤滑剤２の塗膜を形成した。いずれの金属材を用いる場合についても、エンボス状試料の表面には、塗膜を形成しなかった。
【０１２９】
（評価方法）
作製した各電気接点試料を用いて、摩擦係数の測定を行った。測定は、上記試験［２］と同様にして行った。ただし、ここでは、摺動距離２００μｍの摺動を、１００往復にわたって行い、１往復ごとに、摺動距離の中央での摩擦係数を記録した。また、試験［２］と同様にして、ＥＤＳを用いて、元素比［Ｆ］／［Ｍ］を見積もった。Ａｕめっき銅合金板を用いた試料については、金属原子の存在量［Ｍ］として、Ａｕの存在量［Ａｕ］を用い、Ｃｕ−Ｓｎめっき銅合金板を用いた試料については、金属原子の存在量［Ｍ］として、Ｃｕの存在量［Ｃｕ］とＳｎの存在量［Ｓｎ］の合計を用いた（［Ｃｕ］＋［Ｓｎ］）。さらに、Ａｕめっき銅合金板を用い、潤滑剤１の塗膜を作製した試料については、１００往復の摺動を行った後の平板状試料の表面を、ＳＥＭにて観察した。ＳＥＭ観察と同時に、ＥＤＳ測定も行い、表面における各元素の分布を評価した。
【０１３０】
［試験結果］
（１）基材がＡｕ被覆層を有する場合
図９に、Ａｕ被覆層を有する平板状試料に、基油としてテトラデカンを含有する潤滑剤１の塗膜を形成した場合について、１００往復の摺動中に摩擦係数を計測した結果を示す。ここでは、横軸に摺動の往復回数をとり、縦軸に各回の摺動において得られた摩擦係数の値を示している。図には、調製した潤滑剤における樹脂粒子の含有量を変化させて測定した４とおりの結果を示しており、潤滑剤における樹脂粒子の含有量を、基油の質量に対する質量％を単位として表示している。さらに、図１０に、元素比［Ｆ］／［Ｍ］と、摩擦係数の関係を示す。横軸に元素比［Ｆ］／［Ｍ］をとり、縦軸に１往復目の摺動において計測された摩擦係数を示している。図９に示した各データと、図１０のデータ点の関係は、下のようになっている。
・０質量％：［Ｆ］／［Ｍ］＝０
・１０質量％：［Ｆ］／［Ｍ］＝０．１３
・３０質量％：［Ｆ］／［Ｍ］＝０．６１
・５０質量％：［Ｆ］／［Ｍ］＝１．６５
【０１３１】
まず、図９によると、潤滑剤が樹脂粒子を含有しない場合には（０％）、摺動サイクルのごく初期において、摩擦係数が急激に上昇している。この摩擦係数の上昇は、Ａｕ層同士を接触させた摺動に伴う、Ａｕ被覆層の凝着摩耗によるものである。その後、Ａｕ被覆層が摩滅すると、Ｎｉ層が露出し、Ｎｉ層同士を接触させて摺動が起こることにより、摩擦係数が減少に転じている。一方、樹脂粒子を添加した潤滑剤を用いた場合の各データにおいては、初期の急激な摩擦係数の上昇が見られず、その後の摩擦係数についても、樹脂粒子を含有しない場合と比較して、低い水準を安定に維持している。この現象は、潤滑剤に含有させた樹脂粒子がＡｕ被覆層の表面に分散して付着することで、Ａｕの凝着摩耗が抑制されるとともに、摩擦係数が低減されているものと解釈することができる。特に、潤滑剤の含有量を１０質量％を超えて多くすると、摩擦係数低減の効果が、一層顕著になっている。
【０１３２】
さらに、図１０にも、潤滑剤への樹脂粒子の添加によって、摩擦係数が低減されることが示されている。Ａｕ被覆層の表面における元素比［Ｆ］／［Ｍ］を０．１以上とすると、摩擦係数の低減効果が大きくなっている。さらに、元素比［Ｆ］／［Ｍ］を０．２以上とすると、摩擦係数の低減が、さらに顕著になっている。なお、硬質金が銀ほどは高い凝着性を示さないことに対応して、図５のＡｇ被覆層を有する場合と比べて、潤滑剤に樹脂粒子を添加しない場合（［Ｆ］／［Ｍ］＝０）の摩擦係数が低くなっているため、樹脂粒子の含有によって低減される摩擦係数の大きさは、比率としては小さくなっている。しかし、樹脂粒子を含有する場合の摩擦係数の絶対値としては、図５のＡｇ被覆層を有する場合と同程度となっている。
【０１３３】
図１１に、１００往復の摺動を経た後の平板状試料のＳＥＭ像、およびＥＤＳによって得られたＡｕ，Ｎｉ，Ｆの各元素の分布を示す。図１１によると、潤滑剤に樹脂粒子が含有されていない場合（０％）には、ＳＥＭ像の中央部に、暗く観察される領域が形成されている。元素分布像によると、このＳＥＭで暗く観察された領域で、Ａｕ濃度が低下しているとともに、Ｎｉ濃度が上昇している。この結果は、ＳＥＭで観察された暗い領域は、摺動痕に対応しており、Ａｕが凝着摩耗によって試料表面から除去され、下層のＮｉが露出していることを示している。この結果は、図９の摺動試験で、潤滑剤が樹脂粒子を含有しない場合に、Ａｕの凝着に伴う摩擦係数の急激な上昇と、それに続くＮｉ層の露出による摩擦係数の低下が見られたことと対応している。
【０１３４】
一方、図１１で、５０質量％の樹脂粒子を含有する潤滑剤を用いた場合の結果を見ると、ＳＥＭ像において、樹脂粒子を含有しない場合に見られたような、大面積の暗い領域は見られていない。ＥＤＳ像においても、特定の箇所でＡｕ濃度が低くなったり、Ｎｉ濃度が高くなったりする挙動は見られない。よって、１００往復の摺動を経ても、Ａｕの凝着摩耗は起こっていない。この結果は、図９の摺動試験で、潤滑剤が樹脂粒子を含有する場合に、１００往復の摺動サイクルの全体を通じて、安定して低い摩擦係数が得られたこととも対応している。図１１で、５０質量％の樹脂粒子を含有する潤滑剤を用いた場合に、ＳＥＭ画像で、中央部を囲むようにして、小面積の暗い領域が多数生じている。ＥＤＳによると、これらの領域では、Ｆの濃度が高くなっている。つまり、これらの領域は、３フッ化エチレン樹脂を含む樹脂粒子に対応している。Ｆの濃度が高くなった領域が、摺動方向に対応する画像横方向に延びたような形で、樹脂粒子の粒径（５μｍ）よりも広い範囲に広がっていることから、樹脂粒子の粒子形状が破壊されていることが示唆される。
【０１３５】
以上、摩擦係数測定およびＳＥＭ／ＥＤＳ測定の結果より、Ａｕ被覆層を有する電気接点の表面に、テトラデカンを基油とする潤滑剤１の塗膜を形成した際にも、Ａｇ被覆層を有する電気接点を用いた場合と同様に、潤滑剤への樹脂粒子の添加によって、表面の摩耗が抑制されるとともに、摩擦係数が低減されることが確認された。なお、電気接点表面における樹脂粒子の密度は、基油に対する樹脂粒子の含有量や、溶媒による希釈濃度、形成する塗膜の厚さ等によって制御することができるが、図９の結果から、おおむね基油の質量に対して１０質量％を超える樹脂粒子を潤滑剤中に含有させておけば、その潤滑剤を用いて、摩耗の抑制と摩擦係数の低減に高い効果を有する密度で、電気接点表面に樹脂粒子を分布させることができると言える。
【０１３６】
さらに、図１２に、Ａｕ被覆層を有する平板状試料に、高粘度パラフィンを基油とする潤滑剤２の塗膜を形成した場合について、１００往復の摺動中に摩擦係数を計測した結果を示す。ここでは、潤滑剤が樹脂粒子を含有しない場合（０％）と、基油に対して５０質量％の樹脂粒子を含有する場合について、横軸に摺動の往復回数を、縦軸に、各回の摺動において得られた摩擦係数の値を示している。
【０１３７】
図１２によると、図９のテトラデカンを基油とした場合と同様に、潤滑剤への樹脂粒子の添加により、１００往復の摺動サイクルの全体を通じて、低く安定した摩擦係数が得られるようになっている。つまり、基油の種類によらず、Ａｕ被覆層を有する電気接点の表面でも、Ａｇ被覆層を有する電気接点の表面と同様に、潤滑剤への樹脂粒子の添加によって、摩擦特性を改良できることが示されている。
【０１３８】
（２）基材がＣｕ−Ｓｎ合金を含有する被覆層を有する場合
図１３に、Ｃｕ−Ｓｎ合金を含有する被覆層を有する平板状試料に、基油としてテトラデカンを含有する潤滑剤１の塗膜を形成した場合について、１００往復の摺動中に摩擦係数を計測した結果を示す。横軸に摺動の往復回数を、縦軸に、各回の摺動において得られた摩擦係数の値を示している。図には、潤滑剤における樹脂粒子の含有量を変化させて測定した４とおりの結果を示しており、潤滑剤における樹脂粒子の含有量を、基油の質量に対する質量％を単位として表示している。さらに、図１４に、元素比［Ｆ］／［Ｍ］と、摩擦係数の関係を示す。横軸に元素比［Ｆ］／［Ｍ］をとり、縦軸に１往復目の摺動において計測された摩擦係数を示している。
【０１３９】
図１３によると、図９のＡｕ被覆層を有する電気接点の場合と同様に、潤滑剤に樹脂粒子を含有させることにより、１００往復の摺動サイクルの全体を通じて、摩擦係数が低減されている。特に、樹脂粒子の含有量が１０質量％を超えると、摩擦係数の低減が、一層顕著になっている。なお、Ａｕ被覆層を有する電気接点の場合とは異なり、摺動のごく初期に摩擦係数の上昇が見られないのは、Ｃｕ−Ｓｎ合金が、Ａｕとは異なり、凝着摩耗を起こさないからである。
【０１４０】
さらに、図１４にも、潤滑剤への樹脂粒子の添加によって、摩擦係数が低減されることが示されている。特に、元素比［Ｆ］／［Ｍ］を０．２以上、さらには０．５以上とすることで、摩擦係数の低減が顕著となっている。Ｃｕ−Ｓｎ合金が凝着性をほぼ示さないことと対応して、図５のＡｇ被覆層を有する場合と比べて、樹脂粒子の含有による摩擦係数の低減量は、比率としては小さくなっているが、樹脂粒子を含有する場合の摩擦係数の絶対値としては、同程度となっている。
【０１４１】
図１５にＣｕ−Ｓｎ合金を含有する被覆層を有する平板状試料に、高粘度パラフィンを基油とする潤滑剤２の塗膜を形成した場合について、１００往復の摺動中に摩擦係数を計測した結果を示す。ここでは、潤滑剤が樹脂粒子を含有しない場合（０％）と、基油に対して、３０質量％および５０質量％の樹脂粒子を含有する場合について、横軸に摺動の往復回数を、縦軸に、各回の摺動において得られた摩擦係数の値を示している。
【０１４２】
図１５によると、図１３のテトラデカンを基油とした場合と同様に、潤滑剤への樹脂粒子の添加により、１００往復の摺動サイクルの全体を通じて、低く安定した摩擦係数が得られるようになっている。つまり、基油の種類によらず、Ｃｕ−Ｓｎ合金を含有する被覆層を有する電気接点の表面でも、Ａｇ被覆層を有する電気接点、またＡｕ被覆層を有する電気接点の表面と同様に、潤滑剤への樹脂粒子の添加によって、摩擦特性を改良できることが示されている。
【０１４３】
以上の結果から、電気接点を構成する基材が、表面層として、Ａｇ，Ａｕ，Ｃｕ−Ｓｎ合金を露出させている場合のいずれについても、炭化水素系基油の中に３フッ化エチレン樹脂を含有する樹脂粒子を分散させた潤滑剤の塗膜を形成することで、摩擦係数を低減し、摩擦特性の改良を達成できることが分かる。
【０１４４】
［５］摺動後の樹脂粒子の状態
最後に、電気接点で摺動を行った際の樹脂粒子の状態について、調べた。既に説明したように、図６のＳＥＭ像、および図１１のＳＥＭ／ＥＤＳ像において、樹脂粒子の粒子形状が破壊されていることが示唆されているが、ここでは、粒子形状が破壊されていることの確認を、さらに詳細に行った。
【０１４５】
［試験方法］
（試料の作製）
試験［２］と同様に、Ａｇめっき銅合金板を用いて、平板状試料とエンボス状試料よりなる電気接点対を形成し、平板状試料に、テトラデカンを基油とする潤滑剤１の塗膜を形成した。潤滑剤における樹脂粒子の含有量は、基油の質量に対して５０％とした。エンボス状試料の表面には、塗膜を形成しなかった。なお、平板状試料の表面に形成した潤滑剤の塗膜は、元素比［Ｆ］／［Ｍ］にして、０．６５程度の樹脂粒子密度に対応するものである。
【０１４６】
（評価方法）
平板状試料の表面とエンボス状試料の頂部を接触させ、試験［２］で摩擦係数を計測した時と同様に、摺動を行った。摺動回数は、１００往復とした。
【０１４７】
摺動後の平板状試料およびエンボス状試料の表面に対して、ＳＥＭ観察を行った。また、ＳＥＭ観察と同時に、ＥＤＳ測定を行い、Ｆ，Ｃｌ，Ａｇの各元素の分布を評価した。
【０１４８】
［試験結果］
図１６に、ＳＥＭ像と、ＥＤＳによる元素分布像を示す。左列が、エンボス状試料、右列が平板状試料の観察結果を示している。それぞれ、上段から、ＳＥＭ像、Ｆの分布、Ｃｌの分布、Ａｇの分布を示している。
【０１４９】
図１６のＳＥＭ像においては、エンボス状試料についても、平板状試料についても、大きな凹凸構造を伴う摺動痕は、生じていない。Ａｇの分布像を見ても、摺動箇所で、Ａｇの濃度の大きな低下は見られておらず、摺動に伴ってＡｇが凝着摩耗を起こし、Ａｇの摩滅を伴って摺動痕が形成される事態は、起こっていないことが確認される。
【０１５０】
平板状試料のＳＥＭ像において、周囲より暗く観察される領域が多数存在している。エンボス状試料においても、密度および面積は、平板状試料の場合よりは小さいものの、同様に暗く観察される領域が存在している。ＥＤＳによる元素分布を見ると、これらの暗く観察されている領域において、Ｆの濃度が高くなっている。Ｃｌについても、同じ領域で濃度が高くなっている。この元素分布は、ＳＥＭ像において暗く観察される領域が、ＦとＣｌを共に分子構造に含むＰＣＴＦＥを含有した樹脂粒子に由来するものであることを、示している。
【０１５１】
図１６の平板状試料におけるＦの分布像中に、矢印で表示した領域を拡大した像を、図１７に示す。上段がＳＥＭ像、下段がＦの分布像である。ここでも、ＳＥＭで暗く観察される領域において、Ｆの濃度が高くなっており、ＳＥＭで暗く観察される領域が、樹脂粒子に由来するものであることが確認される。
【０１５２】
ＳＥＭ像においても、Ｆの分布像においても、その樹脂粒子に由来する領域は、樹脂粒子の粒径である５μｍよりも大きな範囲に広がっている。また、特に画像の上方で顕著であるが、それらの領域は、摺動方向に対応する画像横方向に延びて広がっている。この結果は、摺動を経て、樹脂粒子の粒子形状が破壊され、樹脂粒子を構成する樹脂が、平板状試料の表面において、摺動方向に沿って押し広げられていることを示している。
【０１５３】
さらに、図１６によると、当初潤滑剤の塗膜を形成した平板状試料のみならず、当初は潤滑剤の塗膜が形成されず、表面に樹脂粒子を有さなかったエンボス状試料の表面にも、樹脂粒子に由来する付着物が検出されている。このことは、摺動に伴って、平板状試料の表面で樹脂粒子の粒子形状が破壊されるだけでなく、相手方電気接点であるエンボス状試料の表面にも粒子形状が破壊された樹脂粒子が移着し、エンボス状試料の表面においても、摩耗抑制に寄与することを示している。
【０１５４】
以上の結果から、電気接点の表面に分散された樹脂粒子が、摺動に伴って、粒子形状が破壊され、摺動方向に広がった状態で、電気接点の表面に付着されること、また相手方電気接点の表面に移着することが明らかになった。樹脂粒子の粒子形状が破壊され、電気接点の表面に強固に付着されることにより、摺動を経た後も、樹脂粒子による摩擦係数低減および摩耗抑制の効果が維持されると考えられる。
【０１５５】
以上、本開示の実施の形態について詳細に説明したが、本発明は上記実施の形態に何ら限定されるものではなく、本発明の要旨を逸脱しない範囲で種々の改変が可能である。
【符号の説明】
【０１５６】
１          （平板状）電気接点
１１        基材
１２        下地材
１３        被覆層
１４        潤滑層
２          エンボス状電気接点（相手方電気接点）
２１        エンボス
３          オス型コネクタ端子
３１        タブ
３２        バレル部
５          ワイヤーハーネス
５１        メインハーネス部
５２        分岐ハーネス部
５３        コネクタ
５４        粘着テープ
【図１】
2020164621.tif 000005
【図２】
2020164621.tif 000006
【図３】
2020164621.tif 000007
【図４】
2020164621.tif 000008
【図５】
2020164621.tif 000009
【図６】
2020164621.tif 000010
【図７】
2020164621.tif 000011
【図８】
2020164621.tif 000012
【図９】
2020164621.tif 000013
【図１０】
2020164621.tif 000014
【図１１】
2020164621.tif 000015
【図１２】
2020164621.tif 000016
【図１３】
2020164621.tif 000017
【図１４】
2020164621.tif 000018
【図１５】
2020164621.tif 000019
【図１６】
2020164621.tif 000020
【図１７】
2020164621.tif 000021